(57)【要約】【課題】本発明の目的は、良好なインク吸収、速度、および染料安定性を有する多孔質インク記録要素を提供することである。【解決手段】高分子バインダー中に高分子粒子を含む少なくとも１種の画像受容層を担持している支持体を含んでなるインク画像記録要素であって、前記高分子粒子が、疎水的にキャッピングされているオリゴマー状アクリルアミド分散剤によって安定化されている、画像記録要素が記載されている。【選択図】　　　なし【特許請求の範囲】
【請求項１】
高分子バインダー中に高分子粒子を含む少なくとも１種の画像受容層を担持している支持体を含んでなるインク画像記録要素であって、前記高分子粒子が、疎水的にキャッピングされているオリゴマー状アクリルアミド分散剤によって安定化されている、画像記録要素。
【請求項２】
前記高分子粒子が、下式（Ｉ）
【化１】
2004001471.tif 000012
、または下式（ＩＩ）
【化２】
2004001471.tif 000013
、または下式（ＩＩＩ）
【化３】
2004001471.tif 000014
を有する前記疎水的にキャッピングされているオリゴマー状アクリルアミド分散剤によって安定化されており、
上式中、
各々のＲ１およびＲ２は、独立に、１〜３０個の炭素原子を有する、直鎖もしくは分岐鎖の、アルキル基、アルケニル基、もしくはアリールアルキル基を表し、Ｒ１とＲ２との合計が８〜５０個の炭素原子を含んでなり、
各々のＲ３は、独立に、水素またはメチル基を表し、
各々のＸは、独立に、水素、または４個以下の炭素原子を含有しているアルキル基を表し、
各々のＹは、独立に、水素、または４個以下の炭素原子を含有しているアルキル基、または４個以下の炭素原子を含有しているヒドロキシル化アルキル基もしくはスルホン化アルキル基を表し、
Ｙ’は、４個以下の炭素原子を含有しているアルキル基または４個以下の炭素原子を含有しているヒドロキシル化アルキル基もしくはスルホン化アルキル基を表し、
各々のＺは、独立に、酸素、ＮＨ、ＮＲ１、またはＳを表し、
ｍは、２〜８０の整数であり、
ｎは、０〜８０の整数であり、そして
ｐは、１〜６の整数である、
請求項１に記載のインク記録要素。
【請求項３】
前記疎水的にキャッピングされているオリゴマー状アクリルアミド分散体が、下式（ＩＶ）
【化４】
2004001471.tif 000015
または下式（Ｖ）
【化５】
2004001471.tif 000016
を有しており、
上式中、
Ｚは繰り返し単位の数であって、５〜９０であり、
Ｒ４、Ｒ５、およびＲ６は、独立に、４〜３０個の炭素原子を含有している、飽和または不飽和の、分岐鎖または非分岐鎖の炭化水素鎖であり、そして
ｑは０もしくは１である、
請求項１に記載のインク記録要素。
【発明の詳細な説明】
【０００１】
【発明の属する技術分野】
本発明は、インク記録要素に関する。より詳細には、本発明は、分散剤で安定化された水分散性ポリマー粒子を含有しているインク記録要素に関する。
【０００２】
【従来の技術】
典型的なインクジェット記録システムまたはインクジェット印刷システムにおいては、インク液滴が、記録要素または記録媒体に向かってノズルから高速で噴射され、媒体上に画像を生ずる。インク液滴（または記録液体）は、一般に、記録薬剤（例えば、染料または顔料）および大量の溶媒を含んでなる。溶媒（またはキャリア液体）は、概して、水、有機材料（例えば、一価アルコール、多価アルコール）、またはこれらの混合物から作られている。
【０００３】
インクジェット記録要素は、概して、少なくとも一方の表面に、インク受容層または画像形成層を担持している支持体を含んでなり、このような要素には、不透明な支持体を有する、反射式観察を目的とするもの、および透明な支持体を有する、透過光による観察を目的とするものが含まれる。
【０００４】
このような画像記録要素上に写真画質の画像を達成および維持するためには、インクジェット記録要素が、容易に濡れ、パッドリング（ｐｕｄｄｌｉｎｇ）（すなわち、不均一な濃度につながる隣接するインクドットの凝集）がまったく無く、画像の滲み（ｂｌｅｅｄｉｎｇ）をまったく呈さず、高濃度のインクを吸収し、素速く乾燥して、次のプリントまたは他の表面と重ねられた際に要素がいっしょにブロッキングを生ずるのを防ぎ、支持体および／または層（複数であってもよい）の間の相互作用に起因する不連続性または欠陥（例えば、亀裂、はじき、櫛筋など）をまったく呈さず、吸収されなかった染料が自由表面で凝集して、インクまたは染料の結晶化が起こり、像形成領域においてブルームまたはフェロ焼け（ブロンジング）の影響が生ずるようなことが無く、かつ水との接触または日光、タングステン灯、もしくは蛍光灯による照射に起因する退色を防ぐのに最適化された画像堅牢度を有するものであるべきであることはよく知られている。
【０００５】
殆ど瞬間的なインク乾燥時間および良好な画質を同時に提供するインク記録要素が望ましい。しかしながら、記録要素が適合する必要のあるインクの組成およびインクの容量は広範囲にわたるので、インク記録媒体のこれらの要求条件を同時に達成するのは困難である。
【０００６】
多孔質または非多孔質の支持体の片面もしくは両面に好適な画像受容層または画像記録層として作用する多孔質または非多孔質の単層コーティングもしくは多層コーティングを用いるインクジェット記録要素が知られている。非多孔質コーティングを使用する記録要素は概して良好な画質を有するけれども、不十分なインク乾燥時間を呈する。多孔質コーティングを使用する記録要素は、概して、コロイド状粒子を含有しており、より不十分な画質を有するけれども、優れた乾燥時間を呈する。
【０００７】
インク印刷と共に使用するための多種多様な異なるタイプの多孔質画像記録要素が知られているけれども、当該技術分野には多くの未解決の問題があり、既知の製品には、それらの商業的有用性を厳しく制限してきた多くの欠陥が存在する。多孔質画像記録層の設計における主な挑戦は、非粒状物をできるだけ少なくして、良好な品質の、亀裂が無いコーティングを得ることができるようにすることである。非粒状物が多く存在し過ぎる場合、この画像記録層は多孔質ではなくなり、不十分なインク乾燥時間を呈するであろう。
【０００８】
特開２０００−２０３，１５４号公報は、インク記録層に多孔質有機粒子を含有しているインクジェット記録シートに関する。この公報においては、アニオン性界面活性剤、非イオン性界面活性剤、カチオン性界面活性剤、または両性界面活性剤を用いて上記粒子を製造することができることが教示されている。しかしながら、この要素には、その上に印刷されたインクが不十分な安定性を有するという点において問題がある。
【０００９】
この出願の発明に関連する先行技術文献情報としては次のものがある。
【特許文献１】
米国特許第　６，１２７，４５３号明細書
【特許文献２】
米国特許第　６，２３４，６２４号明細書
【特許文献３】
米国特許出願公開第２００１／００３１４３６号明細書
【特許文献４】
米国特許出願公開第２００１／００３４３８５号明細書
【特許文献５】
特開２０００−２０３，１５４号公報
【特許文献６】
米国特許出願第０９／７７６，１０７号明細書
【特許文献７】
米国特許出願第１０／１１８，７２５号明細書
【特許文献８】
米国特許出願第１０／１１８，６９７号明細書
【非特許文献１】
Ｐａｖｉａ　ｅｔ　ａｌ．，　Ｍａｋｒｏｍｏｌｅｃｕｌａｅ　Ｃｈｅｍｉｅ，　（１９９２），　１９３（９），　ｐａｇｅｓ　２５０　　　　　５−２５１７
【００１０】
【発明が解決しようとする課題】
本発明の目的は、良好なインク吸収、速度、および染料安定性を有する多孔質インク記録要素を提供することである。
【００１１】
【課題を解決するための手段】
本発明の上記目的および他の目的は、高分子バインダー中に高分子粒子を含む少なくとも１種の画像受容層または画像記録層を担持している支持体を含んでなるインク画像記録要素であって、前記高分子粒子が、疎水的にキャッピングされている（ｈｙｄｒｏｐｈｏｂｉｃａｌｌｙ　ｃａｐｐｅｄ）オリゴマー状アクリルアミド分散剤によって安定化されている、画像記録要素によって達成される。
【００１２】
【発明の実施の形態】
ポリマー粒子が、介在する液体媒体内に単一の存在として長期間にわたって分散されたままである場合、これらのポリマー粒子は「安定化された」または「コロイド的に安定である」と言われる。粒子間の吸引相互作用は、小さい分子、巨大分子、または特定の化学単位もしくは官能基（粒子の表面に化学的に結合もしくは物理的に吸着されていてもよい）によって提供される立体障害もしくはイオン的な反発力によって打ち消される。本明細書の目的のためには、介在する媒体は、水または水と水混和性溶媒との混合物である。実際的な意味においては、不十分に安定化されているポリマー粒子は、融合または凝集して、巨視的な固体または沈降材料として顕在化する識別可能な固相を形成する。不均一重合の技術分野において、少量（全固形分の１５％以下）の凝塊が、別のコロイド的に安定な分散体内に形成されることは珍しいことではないということに注目すべきである。この凝塊は濾過によって除去されることが多いけれども、別のコロイド的に安定な分散体内では、このような少量の凝塊の存在は許容可能である。
【００１３】
本発明の水分散性ポリマー粒子は、不均一重合から、または疎水的にキャッピングされているオリゴマー状アクリルアミド分散剤の存在下で行われる溶媒蒸発法もしくは沈澱法によって製造することができる。本発明においては、所望の結果が生ずる限り、いずれの疎水的にキャッピングされているオリゴマー状アクリルアミド分散剤を使用してもよい。本発明の疎水的にキャッピングされているオリゴマー状アクリルアミド分散剤は、本明細書においては分散剤と称されるけれども、界面活性剤としての機能をも維持している。
【００１４】
上記分散剤は、アニオン性であっても、カチオン性であっても、または非イオン性であってもよいけれども、非イオン性であるのが好ましい。本発明の好ましい態様において、上記疎水的にキャッピングされているオリゴマー状アクリルアミド分散剤は、下式（Ｉ）
【００１５】
【化６】
2004001471.tif 000002
【００１６】
、または下式（ＩＩ）
【００１７】
【化７】
2004001471.tif 000003
【００１８】
、または下式（ＩＩＩ）
【００１９】
【化８】
2004001471.tif 000004
【００２０】
を有し、
上式中、
各々のＲ１およびＲ２は、独立に、１〜３０個の炭素原子を有する、直鎖もしくは分岐鎖の、アルキル基、アルケニル基、もしくはアリールアルキル基（例えば、オクチル、２−エチルヘキシル、デシル、ドデシル、オクタデシル、オクタデセニル、３−フェニルプロピル、３−フェニル　−２，２−ジメチルプロピルなど）を表し、Ｒ１とＲ２との合計が８〜５０個の炭素原子を含んでなり、
各々のＲ３は、独立に、水素またはメチル基を表し、
各々のＸは、独立に、水素、または４個以下の炭素原子を含有しているアルキル基（例えば、メチル、エチル、またはイソプロピル）を表し、
各々のＹは、独立に、水素、または４個以下の炭素原子を含有しているアルキル基（例えば、メチル、エチル、またはイソプロピル）、または４個以下の炭素原子を含有しているヒドロキシル化アルキル基もしくはスルホン化アルキル基（例えば、トリス　（ヒドロキシメチル）メチル、ジエタノールアンモニウム　−２，２−ジメチルエチルスルホネート、または２，２−ジメチルエチルスルホネート）を表し、ここで、上記スルホン化アルキル基は、付随するアルカリ金属（例えば、ナトリウム）、またはアンモニウムもしくはアルキル化アンモニウム対イオンを含有していてもよい。好ましくは、ＸおよびＹを構成している炭素の総数は０〜３であり、またはＸもしくはＹがスルホネート基を含んでなる。
【００２１】
Ｙ’は、４個以下の炭素原子を含有しているアルキル基または４個以下の炭素原子を含有しているヒドロキシル化アルキル基もしくはスルホン化アルキル基を表し、
各々のＺは、独立に、酸素、ＮＨ、ＮＲ１、またはＳを表し、
ｍは、２〜８０の整数であり、
ｎは、０〜８０の整数であり、そして
ｐは、１〜６、好ましくは１〜２の整数である。
【００２２】
より好ましくは、本発明の分散剤は、下記の２種の構造式（構造１および構造２）によって表すことができ、式中、ｚ（繰り返し単位の数）は５〜９０であり、そしてＲ４、Ｒ５、およびＲ６は、４〜３０個の炭素原子を含有している、飽和または不飽和の、分岐鎖または非分岐鎖の炭化水素鎖であり、そしてｑは０または１であってもよい。Ｌは任意選択的な結合基であり、−Ｏ２ＣＣＨ２−または−ＮＨＣＯＣＨ２−であってもよい。
【００２３】
【化９】
2004001471.tif 000005
【００２４】
本発明において有用な疎水的にキャッピングされているオリゴマー状アクリルアミド分散剤の例には、以下のものが含まれる。
【００２５】
【表１】
2004001471.tif 000006
【００２６】
【表２】
2004001471.tif 000007
【００２７】
【表３】
2004001471.tif 000008
【００２８】
本発明において有用な疎水的にキャッピングされているオリゴマー状アクリルアミド分散剤は、後述の実施例およびＭａｋｒｏｍｏｌｅｃｕｌａｅ　Ｃｈｅｍｉｅ，　（１９９２），　１９３（９），ｐａｇｅｓ　２５０５−２５１７におけるものと同様の方法によって調製することができる。
【００２９】
疎水的にキャッピングされているオリゴマー状アクリルアミド分散剤によって安定化されている水分散性ポリマー粒子は、様々の不均一調製技法によって、いずれのポリマーからも製造することができ、メジアン直径が０．０１〜　１００μｍの粒子が得られる。好ましくは、これらの粒子は、大きさが０．０１〜１０μｍの範囲にわたる。当該技術分野においては、すべてのポリマーおよび調製方法のすべてのバリエーションと共に使用することができる「万能分散剤」は無いけれども、特定の種類の分散剤には、広範な方法および条件に対するより一般的な適用性を有するものがある。例えば、アミド窒素に結合されている炭素原子を３個より多く有する疎水的にキャッピングされているオリゴマー状アクリルアミド分散剤を、アクリル系二官能性モノマーのミニエマルションにおいて使用すると、不十分な安定性が提供される。
【００３０】
本発明において有用ないくつかの代表的な種類のポリマーには、ポリエステルおよびα，β−エチレン系不飽和を含有しているモノマーの付加ポリマーが含まれるけれども、必ずしもこれらに限定されるものではない。好ましい態様において、これらのポリマーは、スチレン系、アクリル系、またはポリエステル付加ポリマー混成体であってもよい。スチレン系とは、ビニル芳香族モノマーおよびそれらの混合物（例えば、スチレン、ｔ−ブチルスチレン、エチルビニルベンゼン、クロロメチルスチレン、ビニルトルエン、塩化スチレンスルホニルなど）から合成されることを意味する。アクリル系とは、アクリル系モノマーおよびそれらの混合物（例えば、アクリル酸、またはメタクリル酸）、およびそれらのアルキルエステル（例えば、メタクリル酸メチル、メタクリル酸エチル、メタクリル酸ブチル、アクリル酸メチル、アクリル酸エチル、アクリル酸ブチル、アクリル酸ヘキシル、アクリル酸ｎ−オクチル、メタクリル酸ラウリル、メタクリル酸２−エチルヘキシル、アクリル酸ノニル、メタクリル酸ベンジル）、同じ酸のヒドロキシルアルキルエステル（例えば、アクリル酸２−ヒドロキシエチル、メタクリル酸２−ヒドロキシエチル、およびメタクリル酸２−ヒドロキシプロピル）など）から合成されることを意味する。ポリエステル付加ポリマー混成体とは、α，β−エチレン系不飽和を含有しているモノマー（例えば、スチレン系、アクリル系、ビニルエステル、またはビニルエーテル）と側鎖またはその主鎖のいずれかに不飽和単位を含有しているポリエステルマクロモノマーとのフリーラジカル付加反応生成物を意味する。
【００３１】
疎水的にキャッピングされているオリゴマー状アクリルアミド分散剤によって安定化されている水分散性ポリマー粒子は、多孔質であってもよい。多孔質ポリマー粒子を合成するための技法については、例えば、米国特許第　５，８４０，２９３号、同　５，９９３，８０５号、同　５，４０３，８７０号、および同　５，５９９，８８９号の各明細書、並びに特開平５−２２２１０８号公報において教示されている。例えば、疎水的にキャッピングされているオリゴマー状アクリルアミド分散剤を使用するエマルション重合、ミニエマルション重合、または分散重合によって製造される小さい粒子は、凝集して多孔質粒子となることができる。もう１つの例においては、不活性流体または細孔形成剤（ｐｏｒｏｇｅｎ）を、多孔質ポリマー粒子の製造において使用されるモノマーと混合してもよい。細孔形成剤の周りにポリマーが形成されることにより、細孔のネットワークが形成されるので、重合が完了した後に、この時点で、得られる高分子粒子は、実質的に多孔質である。この技法については、上記に参照されている米国特許第　５，８４０，２９３号明細書に、より完全に記載されている。
【００３２】
本発明の多孔質高分子粒子の好ましい調製方法には、水性媒体中のエチレン系不飽和モノマーの液滴および細孔形成剤の懸濁液または分散体を疎水的にキャッピングされているオリゴマー状アクリルアミド分散剤を用いて安定化させ、上記モノマーを重合させて固体の多孔質高分子粒子を形成させ、そして任意選択的に減圧ストリッピングによって細孔形成剤を除去することが含まれる。このように調製される粒子は、３５ｍ２／ｇ以上、好ましくは　１００ｍ２／ｇ以上の比表面積によって測定される多孔度を有する。この表面積は、通常は、当業者に知られているＢ．Ｅ．Ｔ．窒素分析によって測定される。
【００３３】
疎水的にキャッピングされているオリゴマー状アクリルアミド分散剤によって安定化されている水分散性ポリマー粒子は、イオン性基を含有していてもよい。これらのイオン性基は、アンモニウム（第一級、第二級、第三級、または第四級）、ピリジニウム、イミダゾリウム、アルキルスルホネート、アルキルチオスルフェート、カルボキシレート、ホスホニウム、またはスルホニウムであってもよい。本明細書に記載されている重合方法のいずれにおいても、予め形成されたイオン性官能基を含有している共重合可能なα，β−エチレン系不飽和モノマーを使用することができる。使用することができる好適なモノマーには、例えば、以下のモノマーおよびそれらの混合物が含まれる。カチオン性エチレン系不飽和モノマー、例えば、塩化ビニルベンジルトリメチルアンモニウム、塩化ビニルベンジルジメチルドデシルアンモニウム、他のビニルベンジルアンモニウム塩（窒素上の３つの他の配位子は、任意のアルキル基またはピペリジンなどの環状アミンを含んでいる炭素環式基であってもよく、その対イオンは、ハロゲン化物、スルホネート、ホスフェート、スルフェートなどであってもよい）、塩化［２−（メタクリロイルオキシ）エチル］トリメチルアンモニウム、ｐ−トルエンスルホン酸［２−（アクリロイルオキシ）エチル］−トリメチルアンモニウム、および他のアクリル酸アンモニウム塩およびメタクリル酸アンモニウム塩（アクリル系官能基を窒素に結合しているアルキル基が、２個以上の炭素原子の長さのものであってもよく、その他の３つの窒素配位子が任意のアルキル基またはピペリジンなどの環状アミンおよびベンジルを含んでいる炭素環式基であってもよい）、硫酸４−ビニル　−１−メチルピリジニウムメチル、メソ硫酸３−メチル　−１−ビニルイミダゾリウム、および他のビニルピリジニウム塩およびビニルイミダゾリウム塩（その他の窒素配位子が任意のアルキル基またはシクロアルキル基であってもよい）、臭化ビニルトリフェニルホスホニウム、ビニルベンジルトリフェニルホスホニウムトシレート、並びに他のホスホニウム塩（その他の３つのリン配位子は任意の芳香族基またはアルキル基である）。好ましい態様において、上記カチオン性官能基は、塩化ビニルベンジルトリメチルアンモニウム、塩化ビニルベンジル　−Ｎ−ブチルイミダゾリウム、塩化ビニルベンジルジメチルドデシルアンモニウム、または塩化ビニルベンジルジメチルオクタデシルアンモニウムである。
【００３４】
使用することができる予め形成されたイオン性官能基を含有している他の好適な共重合可能なα，β−エチレン系不飽和モノマーには、例えば、以下のモノマーおよびそれらの混合物が含まれる。アニオン性エチレン系不飽和モノマー、例えば、２−ホスファトエチルアクリレートカリウム塩、３−ホスファトプロピルメタクリレートアンモニウム塩、およびアルキルホスホネートの他のアクリル酸エステルおよびメタクリル酸エステル（アクリル系官能基をホスフェート官能基に結合しているアルキル基が２個以上の炭素原子の長さのものであってもよく、その対イオンが、アルカリ金属カチオン、第四級アンモニウムカチオン、ホスホニウムカチオンなどであってもよい）、メタクリル酸ナトリウム、アクリル酸カリウム、および他のカルボン酸塩、スチレンスルホン酸アンモニウム塩、メチルトリフェニルホスホニウムスチレンスルホネート、および他のスチレンスルホン酸塩、２−スルホエチルメタクリレートピリジニウム塩、３−スルホプロピルアクリレートリチウム塩、およびアルキルスルホネートの他のアクリル酸エステルおよびメタクリル酸エステル、並びに他のスルホネート（例えば、エチレンスルホン酸ナトリウム塩）。好ましい態様において、上記アニオン性官能基は、メタクリル酸のトリメチルアミン塩酸塩、メタクリル酸のジメチルベンジルアミン塩酸塩、メタクリル酸のジメチルドデシルアミン塩酸塩、またはスチレンスルホン酸のメチルトリオクチルアンモニウム塩である。
【００３５】
また、ポリマー粒子を調製した後に、非イオン性モノマーを変性して、それら（またはそれらの一部）をイオン性にすることによって、イオン性基を形成させることもできる。いずれの上述のカチオン性官能基およびアニオン性官能基も、非イオン性ポリマー粒子を変性することによって導入することができる。
【００３６】
疎水的にキャッピングされているオリゴマー状アクリルアミド分散剤によって安定化されている水分散性ポリマー粒子を、フリーラジカル重合に関して多官能性である１種または複数種のモノマーの導入によって架橋させてもよい。典型的な架橋性モノマーは、芳香族ジビニル化合物（例えば、ジビニルベンゼン、ジビニルナフタレン、またはそれらの誘導体）、ジエチレンカルボン酸のエステル類およびアミド類（例えば、エチレングリコールジメタクリレート、ジエチレングリコールジアクリレート、１，４−ブタンジオールジアクリレート、１，４−ブタンジオールジメタクリレート、１，３−ブチレングリコールジアクリレート、１，３−ブチレングリコールジメタクリレート、シクロヘキサンジメタノールジアクリレート、シクロヘキサンジメタノールジメタクリレート、ジエチレングリコールジアクリレート、ジエチレングリコールジメタクリレート、ジプロピレングリコールジアクリレート、ジプロピレングリコールジメタクリレート、エチレングリコールジアクリレート、エチレングリコールジメタクリレート、１，６−ヘキサンジオールジアクリレート、１，６−ヘキサンジオールジメタクリレート、ネオペンチルグリコールジアクリレート、ネオペンチルグリコールジメタクリレート、テトラエチレングリコールジアクリレート、テトラエチレングリコールジメタクリレート、トリエチレングリコールジアクリレート、トリエチレングリコールジメタクリレート、トリプロピレングリコールジアクリレート、トリプロピレングリコールジメタクリレート、ペンタエリトリトールトリアクリレート、トリメチロールプロパントリアクリレート、トリメチロールプロパントリメタクリレート、ジペンタエリトリトールペンタアクリレート、ジ−トリメチロールプロパンテトラアクリレート、ペンタエリトリトールテトラアクリレート）、ジビニルエステル類（例えば、ジビニルアジペート）、および他のジビニル化合物（例えば、アリルメタクリレート、アリルアクリレート、シクロヘキサンジメタノールジビニルエーテルジアリルフタレート、ジアリルマレエートのジビニルスルフィドまたはジビニルスルホン化合物）、ジエン類（例えば、ブタジエンおよびイソプレン）、並びにこれらの混合物である。好ましい架橋剤には、商業的な入手可能性および本発明における有効性のゆえに、ジビニルベンゼン、エチレングリコールジメタクリレート、シクロヘキサンジメタノールジビニルエーテル、１，６−ヘキサンジオールジアクリレート、ジビニルアジペート、およびトリメチロールプロパントリアクリレートが含まれる。好ましくは、上記ポリマー粒子を、２７モル％以上の架橋度に架橋させてもよい。
【００３７】
本発明の疎水的にキャッピングされているオリゴマー状アクリルアミド分散剤をエマルション（ラテックス）重合において使用して、ポリマー粒子を得てもよい。エマルション重合は、モノマーまたはモノマーの混合物が界面活性剤の水溶液の存在下で重合されてラテックス（水性媒体中のポリマー粒子のコロイド状分散体である）を形成する、不均一なフリーラジカル開始型連鎖重合である。エマルション重合は、当該技術分野においてよく知られており、例えば、Ｉｎｔｅｒｓｃｉｅｎｃｅ　Ｐｕｂｌｉｓｈｅｒｓ　Ｉｎｃ．，　Ｎｅｗ　Ｙｏｒｋによって１９５５年に発行された　Ｆ．Ａ．　Ｂｏｖｅｙ，　Ｅｍｕｌｓｉｏｎ　Ｐｏｌｙｍｅｒｉｚａｔｉｏｎ、および　Ｊｏｈｎ　Ｗｉｌｅｙ　ａｎｄ　Ｓｏｎｓ，　Ｃｈｉｃｈｅｓｔｅｒによって１９９７年に発行された　Ｐ．Ａ．　Ｌｏｖｅｌｌ　ａｎｄ　Ｍ．　Ｅｌ−Ａａｓｓｅｒ，　Ｅｍｕｌｓｉｏｎ　Ｐｏｌｙｍｅｒｉｚａｔｉｏｎ　ａｎｄ　Ｅｍｕｌｓｉｏｎ　Ｐｏｌｙｍｅｒｓに記載されている。
【００３８】
エマルション重合の基本成分には、水、開始剤、界面活性剤、モノマー、および任意選択的な添加剤および添加物（例えば、連鎖移動剤、殺生剤、着色剤、酸化防止剤、緩衝剤、およびレオロジー調節剤）が含まれる。エマルション重合は、バッチ法（すべての成分が反応の開始時に存在している）、半バッチ法（１種以上の成分を連続的に添加することができる）、または連続法（１つ以上の撹拌タンクに成分を連続して供給し、生成物であるラテックスを連続的に取り出す）によって実行することができる。また、モノマーを断続的に添加しても、「ショット」で添加してもよい。
【００３９】
エマルション重合において有用なモノマーは、７５〜　１００％の水不混和性モノマーおよび０〜２５％の水混和性モノマーを含んでいるであろう。本発明のこの態様において有用な水不混和性モノマーには、メタクリル酸エステル類（例えば、メタクリル酸メチル、メタクリル酸エチル、メタクリル酸イソブチル、メタクリル酸２−エチルヘキシル、メタクリル酸ベンジル、メタクリル酸フェノキシエチル、メタクリル酸シクロヘキシル、およびメタクリル酸グリシジル）、アクリル酸エステル類（例えば、アクリル酸メチル、アクリル酸エチル、アクリル酸イソブチル、アクリル酸２−エチルヘキシル、メタクリル酸ベンジル、アクリル酸フェノキシエチル、アクリル酸シクロヘキシル、およびアクリル酸グリシジル）、スチレン系誘導体（例えば、スチレン、α−メチルスチレン、３−および４−クロロメチルスチレン、ハロゲン置換スチレン、およびアルキル置換スチレン）、ハロゲン化ビニル類およびハロゲン化ビニリデン類、Ｎ−アルキル化アクリルアミド類およびＮ−アルキル化メタクリルアミド類、ビニルエステル類（例えば、酢酸ビニルおよび安息香酸ビニル）、ビニルエーテル、アリルアルコールおよびそのエーテル類およびエステル類、および不飽和ケトン類および不飽和アルデヒド類（例えば、アクロレインおよびメチルビニルケトン）、イソプレン、ブタジエン、並びにシアノアクリレートエステル類が含まれる。さらに、本明細書において先に列挙した、水不溶性であるアクリレート、スチレン系誘導体、および架橋性モノマーのいずれを使用することもできる。
【００４０】
水混和性モノマーは、本発明において有用である。このようなモノマーには、先に考察した、イオン性基を含有している荷電モノマーが含まれる。他の有用なモノマーには、ポリエチレンオキシドセグメントなどの親水性の非イオン性単位を含有しているモノマー、炭水化物類、アミン類、アミド類、アルコール類、ポリオール類、窒素含有複素環、およびオリゴペプチド類が含まれる。非イオン性の水混和性モノマーの例には、ポリエチレンオキシドのアクリレートエステル類およびメタクリレートエステル類、ビニルピリジン類、ヒドロキシエチルアクリレート、グリセロールのアクリレートエステル類およびメタクリレートエステル類、メタアクリルアミドおよびメタクリルアミド、並びにＮ−ビニルピロリドンが含まれるけれども、これらに限定されるものではない。
【００４１】
本発明のこの態様において有用である開始剤には、水溶性開始剤および水不溶性開始剤の両方が含まれるけれども、前者の種類が好ましい。これらには、アゾ化合物（例えば、　２，２’−アゾビス　（４−メトキシ　−２，４−ジメチルバレロニトリル）、　（１−フェニルエチル）アゾジフェニルメタン、　２，２’−アゾイソブチロニトリル（ＡＩＢＮ）、　１，１’−アゾビス　（１−シクロヘキサンジカルボニトリル）、　４，４’−アゾビス　（４−シアノ吉草酸）、および　２，２’−アゾビス　（２−アミジノプロパン）二塩酸塩）、有機過酸化物類、有機ヒドロペルオキシド類、過酸エステル類、および過酸類（例えば、過酸化ベンゾイル、過酸化ラウリル、過酸化カプリル、過酸化アセチル、ｔ−ブチルヒドロペルオキシド、過安息香酸ｔ−ブチル、クミルヒドロペルオキシド、過酢酸、２，５−ジメチル　−２，５−ジ　（ペルオキシベンゾエート）、および過酸化ｐ−クロロベンゾイル）、過硫酸塩類（例えば、過硫酸カリウム、過硫酸ナトリウム、および過硫酸アンモニウム）、ジスルフィド、テトラゼン、および酸化還元開始剤系（例えば、Ｈ２Ｏ２／Ｆｅ２＋、過硫酸塩／亜硫酸水素塩、シュウ酸／Ｍｎ３＋、チオ尿素／Ｆｅ３＋、および過酸化ベンゾイル／ジメチルアニリン）が含まれるけれども、これらに制限されるものではない。本発明のこの態様に好ましい開始剤には、過硫酸塩類（任意選択的に、亜硫酸水素塩と組み合わせて使用される）、　４，４’−アゾビス　（４−シアノ吉草酸）、および　２，２’−アゾビス　（２−アミジノプロパン）二塩酸塩が含まれる。
【００４２】
エマルション重合は、得られるラテックス粒子にコロイド安定性を付与するために使用される安定剤化合物をさらに必要とする。これらの化合物は、界面活性剤または保護コロイドであってもよく、オリゴマーまたは巨大分子である両親媒性物質であってもよい。本発明の分散剤化合物は、疎水的キャッピングされているアクリルアミドオリゴマーであり、界面活性剤として機能することができるけれども、膨大な数の他の既知の界面活性剤化合物が存在する。界面活性剤についての適当な参考文献の情報源は、Ｓｕｒｆａｃｔａｎｔ　Ｈａｎｄｂｏｏｋ　（ＧＰＯ：　Ｗａｓｈｉｎｇｔｏｎ，　Ｄ．Ｃ．，　１９７１）および　ＭｃＣｕｔｃｈｅｏｎ’ｓ　Ｅｍｕｌｓｉｆｉｅｒｓ　ａｎｄ　Ｄｅｔｅｒｇｅｎｔｓ　（Ｍａｎｕｆａｃｔｕｒｉｎｇ　Ｃｏｎｆｅｃｔｉｏｎｅｒ　Ｐｕｂｌｉｓｈｉｎｇ　Ｃｏｍｐａｎｙ：　Ｇｌｅｎ　Ｒｏｃｋ，　１９９２）である。界面活性剤は、アニオン性のもの、カチオン性のもの、双性イオン性のもの、中性のもの、低分子量のもの、巨大分子のもの、合成されたもの、または天然源から抽出もしくは誘導されたものであってもよい。いくつかの例には、ドデシル硫酸ナトリウム、ドデシルベンゼンスルホン酸ナトリウム、スルホコハク酸エステル類（例えば、　ＡＥＲＯＳＯＬ（商標）という商品名で販売されているもの）、フルオロ界面活性剤類（例えば、　ＺＯＮＹＬ（商標）および　ＦＬＵＯＲＡＤ（商標）という商品名で販売されているもの）、エトキシル化アルキルフェノール類（例えば、ＴＲＩＴＯＮ（商標）Ｘ−１００およびＴＲＩＴＯＮ（商標）Ｘ−７０５という商品名で販売されているもの）、エトキシル化アルキルフェノールスルフェート類（例えば、ＲＨＯＤＡＰＥＸ（商標）ＣＯ−４３６という商品名で販売されているもの）、リン酸エステル界面活性剤類（例えば、　ＧＡＦＡＣ（商標）ＲＥ−９０という商品名で販売されているもの）、臭化ヘキサデシルトリメチルアンモニウム、ポリオキシエチレン化長鎖アミン類およびそれらの四級化誘導体、エトキシル化シリコーン類、アルカノールアミン縮合物類、ポリエチレンオキシド−ｃｏ−ポリプロピレンオキシドのブロックコポリマー類（例えば、ＰＬＵＲＯＮＩＣ（商標）および　ＴＥＣＴＲＯＮＩＣ（商標）という商品名で販売されているもの）、Ｎ−アルキルベタイン類、Ｎ−アルキルアミンオキシド類、並びにフルオロカーボン−ポリエチレンオキシドブロック界面活性剤類（例えば、　ＦＬＵＯＲＡＤ（商標）ＦＣ−４３０）が含まれるけれども、これらに限定されるものではない。本発明において有用な保護コロイドには、ポリエチレンオキシド、ヒドロキシエチルセルロース、ポリビニルアルコール、ポリビニルピロリドン、ポリアクリルアミド類、ポリメタクリルアミド類、スルホン化ポリスチレン類、アルギネート類、カルボキシメチルセルロース、ジメチルアミノエチルメタクリレートのポリマーおよびコポリマー、エチレンオキシドと尿素とホルムアルデヒドとの水溶性複合樹脂状アミン縮合生成物類、ポリエチレンイミン、カゼイン、ゼラチン、アルブミン、グルテン、並びにキサンタンガムが含まれるけれども、これらに限定されるものではない。
【００４３】
本発明の疎水的にキャッピングされているアクリルアミドオリゴマーは、エマルション重合において、上記反応において存在する唯一の分散剤化合物として使用しても、１種以上の界面活性剤化合物（上記に列挙したものを含んでいてもよい）と連携して使用してもよい。
【００４４】
本発明の疎水的にキャッピングされているオリゴマー状アクリルアミド分散剤は、サスペンション重合、ミニエマルション重合、またはマイクロサスペンション重合において使用することができる。「ミニエマルション」および「マイクロサスペンション」という用語は、恐らく同一である方法を記述するものであるので、本明細書を通して互換的に使用される。「サスペンション重合」という用語は、重合性液体を連続水性媒体中に液滴として分散させ、連続的な撹拌下で重合させる方法を指す。エマルション重合について上記に記載した、いずれの開始剤も、サスペンション重合、およびミニエマルション／マイクロサスペンション重合において使用することができる。好ましくは、有機可溶性開始剤が使用される。普通は、この方法は、「造粒剤」（例えば、親液性ポリマー（澱粉、天然ゴム、ポリビニルアルコールなど）、または不溶性微粉末（例えば、リン酸カルシウム）の存在下で実行することができる。これらの造粒剤は、重合性液体の液滴の分散体を得るのに役立つけれども、分散された液滴が撹拌が存在しない状態において安定であるほどに十分には分散体を安定化しない。ゆえに、この方法においては、連続的な高エネルギー機械的撹拌下で重合を実行するべきである。なぜなら、さもなければ、液滴の大規模な凝集が起こり、水不混和性の重合性材料のバルク相の分離または大量の凝塊の形成が生ずるからである。この方法は、反応器中の剪断場の詳細、および重合している分散相の変化する粘度に依存するので、再現性をもって制御することが困難な場合があり、見積もりが容易ではなく、広い粒度分布（ＰＳＤ）を生ずる。サスペンション重合については、米国特許第　５，８８９，２８５号、同　５，２７４，０５７号、同　４，６０１，９６８号、および同　４，５９２，９９０号の各明細書、Ｒ．　Ａｒｓｈａｄｙ，　”Ｓｕｓｐｅｎｓｉｏｎ，　ｅｍｕｌｓｉｏｎ，　ａｎｄ　ｄｉｓｐｅｒｓｉｏｎ　ｐｏｌｙｍｅｒｉｚａｔｉｏｎ：　Ａ　ｍｅｔｈｏｄｏｌｏｇｉｃａｌ　ｓｕｒｖｅｙ”，　Ｃｏｌｌｏｉｄ　Ｐｏｌｙｍ．　Ｓｃｉ．，　２７０：　７１７−７３２　（１９９２）、並びに　Ｈ．　Ｇ．　Ｙｕａｎ，　Ｇ．　Ｋａｌｆａｓ，　Ｗ．　Ｈ．　Ｒａｙ，　ＪＭＳ−Ｒｅｖ．　Ｍａｃｒｏｍｏｌ．　Ｃｈｅｍ．　Ｐｈｙｓ．，　Ｃ３１
（２−３）：　２１５　（１９９１）にさらに記載されている。
【００４５】
また、ミニエマルション重合またはマイクロサスペンション重合という用語は、水不混和性の重合性液体が水性媒体中に分散される方法を指す。この方法においては、サスペンション重合におけるように、水不溶性モノマーを、分散体安定剤または造粒剤の存在下で分散させ、機械的剪断装置（例えば、撹拌機）、高圧ホモジナイザー、コロイドミル、超音波ホーンなどを使用することによって、所望の大きさとする。しかしながら、単純なサスペンション重合とは対照的に、ミニエマルション重合またはマイクロサスペンション重合においては、撹拌を用いずに、または（単に、クリーミングを防止し、良好な熱移動を提供するのに十分な）最小限の撹拌を用いて、重合を実行することができる。種々の分散体安定剤または造粒剤が当該技術分野において知られている（例えば、ドデシル硫酸ナトリウムまたはジオクチルスルホコハク酸ナトリウムなどの界面活性剤、並びに親水性ポリマー（例えば、ポリビニルアルコール、ゼラチン、メチルセルロース、メチルヒドロキシプロピルセルロース、エチルセルロース、カルボキシメチルセルロースのナトリウム塩、ポリアクリル酸およびその塩、澱粉、ゴム、アルギン酸塩、ゼイン、カゼイン））。場合によっては、サスペンション重合に有用な造粒剤は、マイクロサスペンション重合にもまた有用である。いずれの過程が起こるかは、油相の性状（すなわち、分散体が機械的撹拌が存在しない状態で安定であるかどうか、または分散体が重合過程の前もしくは重合過程の間に合体するかどうか）の関数である。サスペンション重合を使用して、容易に濾過することが可能なポリマー生成物を提供することができるけれども、これらの生成物は、一般に、不明確な粒度および粒度分布（通常は、５０〜１０００μｍ）のものである。ミニエマルション重合およびマイクロサスペンション重合を使用して、２０μｍ未満の平均粒度を有する生成物を提供することができる。ミニエマルション重合およびマイクロサスペンション重合については、米国特許第　５，８５８，６３４号および同　５，４９２，９６０号の各明細書、Ｊ．　Ｕｇｅｌｓｔａｄ，　Ｍ．　Ｓ．　Ｅｌ−Ａａｓｓｅｒ、およびＪ．　Ｗ．　Ｖａｎｄｅｒｈｏｆｆ，　Ｊ．　Ｐｏｌｙ．　Ｓｃｉ．　Ｐｏｌｙｍ．　Ｌｅｔｔ．　Ｅｄ．，　１１，　５０３　（１９７３）、およびＥｍｕｌｓｉｏｎ　Ｐｏｌｙｍｅｒｉｚａｔｉｏｎ　ａｎｄ　Ｅｍｕｌｓｉｏｎ　Ｐｏｌｙｍｅｒｓ；　Ｌｏｖｅｌｌ，　Ｐ．　Ａ．　ａｎｄ　Ｅｌ−Ａａｓｓｅｒ，　Ｍ．　Ｅｄｓ．；　Ｊｏｈｎ　Ｗｉｌｅｙ　ａｎｄ　Ｓｏｎｓ　Ｌｔｄ．：　Ｎｅｗ　Ｙｏｒｋ，　１９９７；　ｐ．　６９９−７２１における　Ｓｕｄｏｌ，　Ｅ．　Ｄ．および　Ｅｌ−Ａａｓｓｅｒ，　Ｍ．に記載されている。
【００４６】
本発明のポリマー粒子は、ポリエステル付加ポリマー混成体粒子を含んでなっていてもよい。このようなポリエステル含有粒子は、α，β−エチレン系不飽和を含有しているさらなるモノマーの存在下での、サスペンション重合、ミニエマルション重合、またはマイクロサスペンション重合によって調製されるのが好ましい（しかしながら、エマルション重合を用いてもよい）。本発明に有用なポリエステルマクロモノマーは、枝分かれしていても、枝分かれしていなくてもよく、化学的不飽和を含有していてもよい。これらのポリエステルは、ポリエステルが重合混合物の有機相において十分に可溶である限り、いずれのガラス転移温度（Ｔｇ）を有していてもよい。上記ポリエステルマクロモノマーの数平均分子量（Ｍｎ）は　１，０００〜　２５０，０００であってもよい。好ましくは、この数平均分子量は、　１，０００〜３０，０００ｇ／モルである。
【００４７】
当該技術分野においてよく知られているように、ポリエステルは、多塩基酸類または対応する酸の等価な誘導体（例えば、エステル、酸無水物、または酸塩化物）と多価アルコール類との縮合生成物である。本明細書において「二酸」または「多酸」が言及される場合は常に、対応する酸の等価な誘導体（例えば、エステル、酸無水物、または酸塩化物）もまた含まれる。α，β−エチレン系不飽和を含有している多塩基酸または多価アルコールの選択によって、重合性不飽和を分子中に導入することができる。大抵の場合、上記不飽和は多塩基酸単位内に含有されているであろう。好ましくは、上記不飽和ポリエステルは、全二酸単位に対して少なくとも２０モル％の不飽和二酸単位を含有している。任意選択的に、重縮合の技術分野において一般的な１種以上のさらなる多酸を上記不飽和多酸に加えて使用してもよい。従って、エチレン系不飽和多酸には、マレイン酸、フマル酸、イタコン酸、フェニレンジアクリル酸、シトラコン酸、およびメサコン酸が含まれるけれども、これらに限定されるものではない。化学的不飽和を含有していないさらなる多酸であって、ポリエステルにおいて使用することができるものについては、国際公開第０１／００７０３号パンフレットに記載されている。これらの二酸には、マロン酸、コハク酸、グルタル酸、アジピン酸、ピメリン酸、アゼライン酸、およびセバシン酸、フタル酸、イソフタル酸、テレフタル酸、テトラクロロフタル酸、テトラヒドロフタル酸、トリメリト酸、トリメシン酸、ナフタレンジカルボン酸の異性体類、クロレンド酸、およびピロメリト酸が含まれるけれども、必ずしもこれらに限定されるものではない。
【００４８】
また、前駆体ポリエステルの合成修飾（ｓｙｎｔｈｅｔｉｃ　ｍｏｄｉｆｉｃａｔｉｏｎ）によって、エチレン系不飽和基を上記ポリエステル中に導入することもできる。例えば、高いアルコール数を有するポリエステルを、アクリル酸またはメタクリル酸の酸無水物もしくは酸塩化物と反応させて、エチレン系不飽和単位を導入することができる。
【００４９】
そのうえ、本発明に好適なポリエステルは、重縮合の技術分野においてよく知られている多種多様な多価アルコールのいずれを含んでなっていてもよく、脂肪族、脂環式、またはアラルキルであってもよい。好適な多価アルコールについての記載は、国際公開第０１／００７０３号パンフレットにおいて示されている。これらのアルコール類には、エチレングリコール、１，３−プロピレングリコール、１，６−ヘキサンジオール、　１，１０−デカンジオール、１，４−シクロヘキサンジメタノール、１，４−シクロヘキサンジオール、ヒドロキノンビス　（ヒドロキシエチル）エーテル、ジエチレングリコール、ネオペンチルグリコール、ビスフェノール類（例えば、ビスフェノールＡ、ビスフェノールＡのエチレンオキシド付加体およびプロピレンオキシド付加体）、ペンタエリトルトール、トリメチロールプロパン、およびポリエステルポリオール類（例えば、ε−カプロラクトンの開環重合によって得られるもの）が含まれるけれども、必ずしもこれらに限定されるものではない。さらに、一塩基酸および一価アルコールは勿論、ヒドロキシル官能基および酸誘導体官能基の両方を含有しているＡ−Ｂタイプの重縮合モノマーを使用することもできる。
【００５０】
疎水的にキャッピングされているオリゴマー状アクリルアミド分散剤によって安定化されている水分散性ポリマー粒子を、分散重合によって製造してもよい。分散重合は、モノマーまたはモノマー混合物を、モノマーに対しては溶媒であるけれども、ポリマーに対しては非溶媒である、溶媒または溶媒混合物中で重合させる技法である。安定剤化合物を使用して、コロイド的に安定な分散体を生成させてもよい。このタイプの重合の考察については、Ｊ．Ｌ．　Ｃａｗｓｅによって、Ｅｍｕｌｓｉｏｎ　Ｐｏｌｙｍｅｒｉｚａｔｉｏｎ　ａｎｄ　Ｅｍｕｌｓｉｏｎ　Ｐｏｌｙｍｅｒｓ；　Ｌｏｖｅｌｌ，　Ｐ．Ａ．　ａｎｄ　Ｅｌ−Ａａｓｓｅｒ，　Ｍ．　Ｅｄｓ．；　Ｊｏｈｎ　Ｗｉｌｅｙ　ａｎｄ　Ｓｏｎｓ　Ｌｔｄ．，　Ｎｅｗ　Ｙｏｒｋ，　１９９７；　ｐ．　６９９−７２１において示されている。当該技術分野においては、このタイプの重合において立体障害のある（非イオン性の）安定剤を使用することが知られている。
【００５１】
疎水的にキャッピングされているオリゴマー状アクリルアミド分散剤によって安定化されている水分散性ポリマー粒子を、溶媒蒸発によって形成製造してもよい。これには、先ず、水（任意の必要とされる添加物を伴う）と不混和性である溶媒中のポリマーの溶液を形成させ、次に、疎水的にキャッピングされているオリゴマー状アクリルアミド分散剤を含有している水の中に上記ポリマー−溶媒溶液を懸濁させることが必要とされる。得られた懸濁液を、高剪断作用に付して、上記ポリマー−溶媒液滴の大きさを小さくする。上記剪断作用を任意選択的に除くと、上記ポリマー−溶媒液滴は、分散剤によって許容される程度まで合体して、合体したポリマー−溶媒液滴を形成する。溶媒を液滴から除去して、固化されたポリマー粒子を形成させることができ、次に、任意選択的に、この固化されたポリマー粒子を濾過または他の好適な手段によって懸濁液から単離してもよい。
【００５２】
ポリマーを溶解させるけれども、水とは不混和性でもあるならば、いずれの好適な溶媒（例えば、クロロメタン、ジクロロメタン、酢酸エチル、酢酸ｎ−プロピル、酢酸イソプロピル、塩化ビニル、メチルエチルケトン（ＭＥＫ）、トリクロロメタン、四塩化炭素、塩化エチレン、トリクロロエタン、トルエン、キシレン、シクロヘキサノン、２−ニトロプロパンなど）を使用してもよい。好ましいのは、酢酸ｎ−プロピル、酢酸イソプロピル、酢酸エチル、および塩化メチレンである。特に好ましいのは、酢酸ｎ−プロピルまたは酢酸エチルである。
【００５３】
本発明のポリマー粒子は、粒子自体の中または水性セラム（ｓｅｒｕｍ）中のいずれかに存在する多種多様な他の配合成分および添加物をさらに含有していてもよい。さらなる成分および添加物には、連鎖移動剤、殺生剤、着色剤、酸化防止剤、緩衝剤、およびレオロジー調節剤が含まれれるけれども、必ずしもこれらに限定されるものではない。連鎖移動剤の代表例には、クロロホルム、四塩化炭素、四臭化炭素、イソプロパノール、アルキルチオール類（例えば、メルカプトエタノールおよびドデカンチオール）、およびアミン類（例えば、ブチルアミンおよびトリエチルアミン）が含まれる。いくつかの一般的な殺生剤および殺菌剤には、ペンタクロロフェノール、テトラクロロイソフタロニトリル、ジブチル錫オキシド、２−ｎ−オクチル　−４−イソチアゾリン　−３−オン、および　１−（３−クロロアリル）−３，５，７−トリ−アザ　−１−アダマンタンクロライドが含まれる。本発明において有用な着色剤は、ポリマー相またはセラム相のいずれかにおいて可溶性であっても、または不溶性顔料として存在していてもよい。着色剤は、鉱物系（無機）着色剤（例えば、酸化鉄）であっても、合成着色剤（例えば、銅フタロシアニンまたは　Ｒｈｏｄａｍｉｎｅ　Ｂ）であっても、または天然源から誘導される抽出物もしくは濃縮物であってもよい。非常に多種の染料が知られており、その選択は、ポリマー粒子の最終用途によって定まる。Ｔｈｅ　Ｃｏｌｏｕｒ　Ｉｎｄｅｘ，　（Ｓｏｃｉｅｔｙ　ｏｆ　Ｄｙｅｒｓ　ａｎｄ　Ｃｏｌｏｕｒｉｓｔｓ，　Ｂｒａｄｆｏｒｄ，　１９７１）には、既知の着色剤の包括的な一覧が提供されている。酸化防止剤または安定剤化合物を上記粒子または粒子分散体の中に導入して、紫外線照射、空気中のオキシダント、または外来の劣化作用のある化合物に起因する劣化を防止してもよい。このような化合物の一覧は、Ｋ．　Ｌ．　Ｈｏｙ，　Ｊ．　Ｐａｉｎｔ．　Ｔｅｃｈ．，　ｖｏｌ．　４５，　ｐ．　５１　（１９７３）に示されている。これらの化合物には、ヒンダードフェノール類（例えば、２，６−ジ　−ｔ−ブチル　−ｐ−クレゾール）、芳香族アミン類（例えば、Ｎ−フェニル−Ｎ−（１，３−ジメチルブチル）−ｐ−フェニレンジアミン）、ヒンダードアミン類（例えば、２，２，６，６−テトラメチル　−４−ピペリジノール）、過酸化物分解剤（例えば、ジアルキルチオジプロピオネート類）、ホスファイト類、および金属キレート化剤（例えば、ＥＤＴＡ）が含まれる。緩衝剤をエマルション重合に添加して、反応系のｐＨを調節したり、凝集、特定の試薬の析出、および架橋を制限したりすることも多い。また、緩衝剤が、粒度を制御する１つの因子となる場合もある。この目的のためには、一般的に、炭酸水素ナトリウム緩衝剤、炭酸ナトリウム緩衝剤、およびリン酸塩緩衝剤が使用される。レオロジー調節剤をポリマー粒子分散体のセラム中に存在させて、塗工性および均展性を付与してもよい。代表的なレオロジー調節剤には、ヒドロキシエチルセルロース、疎水的に変性されたエチレンオキシドウレタンブロックコポリマー（ＨＵＥＲ）、および疎水的に変性されたアルカリ可溶性エマルションが含まれる。
【００５４】
本発明の粒子の１つの好ましい用途は、インクジェット印刷システムにおいて使用するためのインクジェット記録要素の構成成分としての使用である。この要素は、良好な品質、亀裂が無いコーティング、殆ど瞬間的なインク乾燥時間、および良好な画質を提供する。また、染料の安定性を高めることもできる。
【００５５】
典型的な記録要素は、１つ以上の層が塗布された支持体を含んでなり、これらの層の少なくとも１種は、高分子バインダー中に本発明の水分散性粒子（好ましくは多孔質である）を含有している。この層のための典型的な処方において、水分散性ビーズおよび高分子バインダーは、７０：３０〜９５：５の比率で存在する。多孔質高分子粒子のバインダーに対する比率の好ましい範囲は、８５：１５である。バインダーは、ビニルアルコールのポリマーもしくはコポリマー、ポリエステルアイオノマー、水分散性ポリウレタン、ゼラチン、または低Ｔｇラテックスであるのが好ましい。また、この層は、任意選択的に、増粘剤、界面活性剤、架橋剤、酸化防止剤、および紫外線吸収剤などのさらなる成分をも含有していてもよい。この層の厚みは、５〜６０μｍの範囲にわたることができる。また、上記記録要素は、取り扱い性および支持体への接着などの目的のために存在するさらなる層をも含んでなっていてもよい。
【００５６】
上記画像受容層または画像記録層は、高分子バインダーと、疎水的にキャッピングされているオリゴマー状アクリルアミド分散剤によって安定化されている高分子粒子とを、任意の比率で含有していてもよい。また、好ましくは、上記画像受容層または画像記録層は、多孔質受容層または多孔質記録層の多孔度を変えるには不十分な量で高分子バインダーを含有していてもよい。好ましい態様において、上記高分子バインダーは、親水性ポリマー（例えば、ポリビニルアルコールのポリマーおよびコポリマー、ポリビニルピロリドン、ゼラチン、セルロースエーテル、ポリオキサゾリン、ポリビニルアセトアミド、部分的に加水分解されたポリ（酢酸ビニル／ビニルアルコール）、ポリアクリル酸、ポリアクリルアミド、ポリアルキレンオキシド、スルホン化またはリン酸化されているポリエステルおよびポリスチレン、カゼイン、ゼイン、アルブミン、キチン、キトサン、デキストラン、ペクチン、コラーゲン誘導体、コロジオン、寒天、アロールート、グアー、カラギーナン、トラガカント、キサンタン、ラムサン（ｒｈａｍｓａｎ）などであってもよい。本発明のもう１つの好ましい態様において、上記親水性ポリマーは、ポリビニルアルコール、ヒドロキシプロピルセルロース、ヒドロキシプロピルメチルセルロース、ゼラチン、またはポリアルキレンオキシドであってもよい。さらにもう１つの好ましい態様において、上記高分子バインダーは、低Ｔｇラテックス（例えば、ポリ　（スチレン−ｃｏ−ブタジエン）、ポリウレタン、ポリエステル、ポリアクリル酸ｎ−ブチル、ポリメタクリル酸ｎ−ブチル、ポリアクリル酸２−エチルヘキシル、アクリル酸ｎ−ブチルとアクリル酸エチルとのコポリマー、酢酸ビニルとアクリル酸ｎ−ブチルとのコポリマーなどであってもよい。上記高分子バインダーは、前述の粒子と適合するように選択されるべきである。好ましいバインダーは、２０〜　１５０ｇ／ｍ２の量の、ヒドロキル基を含有している架橋性ポリマーを含んでなっていてもよい。
【００５７】
使用されるバインダーの量は、インク記録要素に凝集強さを付与するのに十分な量であるべきであるけれども、凝集体によって形成される連続的な多孔構造が塞がれないように最小限に抑えられるべきでもある。本発明の好ましい態様において、バインダーは、５〜２０質量％の量で存在することができる。粒子は、前記画像受容層または画像記録層中に３〜５０ｇ／ｍ２の量で存在することができる。もっとも好ましくは、上記画像受容層または画像記録層は、０．２０〜２２．０ｇ／ｍ２のポリビニルアルコールバインダーおよび　３．０〜３０ｇ／ｍ２の高分子粒子を含有している。
【００５８】
上記画像受容層または画像記録層の厚みは、５〜６０μｍ、好ましくは１０〜４０μｍの範囲にわたることができる。必要とされるコーティング厚は、コーティングがインク溶媒を吸収するための溜めとして作用する必要性およびコーティング表面の近くにインクを保持する必要性によって定まる。
【００５９】
上記画像受容層または画像記録層に加えて、上記記録要素は、支持体の隣に、ベース層またはアンダー層をも含有していてもよい。このベース層またはアンダー層の機能は、インクから溶媒を吸収することである。この層に有用な材料は、無機粒子および高分子バインダーを含む。バインダーは、水不溶性または水分散性のポリマーであってもよく、下引き層中に１〜５ｇ／ｍ２の量で存在すしていてもよい。この層は、接着材料、吸収材料などを含んでいてもよい。また、この層は、高分子バインダーと、５〜５０ｇ／ｍ２、好ましくは１０〜２５ｇ／ｍ２の量のボレートまたはボレート誘導体を含んでいてもよい下引き層であってもよい。このボレートまたはボレート誘導体には、好ましくは、テトラホウ酸ナトリウム、ホウ酸、フェニルボロン酸、またはブチルボロン酸が含まれる。
【００６０】
上記画像受容層または画像記録層に加えて、上記記録要素は、画像受容層の上に、光沢を提供する機能を有するオーバー層をも含有していてもよい。この層に有用な材料は、サブミクロンの無機粒子もしくは有機粒子および／または高分子バインダーを含む。この層は、水、気体、汚染物質などの環境条件から画像受容層を保護する保護層として機能するものであってもよい。また、紫外線照射または酸化に対する保護を提供するものであってもよい。この層は、生産またはプリンターなどの最終用途装置における搬送を容易にするためのトランスポート層として機能するものであってもよい。
【００６１】
本発明において使用されるインク記録要素のための支持体は、樹脂コート紙、紙、ポリエステル、または微孔質材料（例えば、Ｐｉｔｔｓｂｕｒｇｈ，　ＰｅｎｎｓｙｌｖａｎｉａのＰＰＧ　Ｉｎｄｕｓｔｒｉｅｓ，　Ｉｎｃ．によってＴｅｓｌｉｎ（商標）という商品名で販売されているポリエチレンポリマー含有材料）、　Ｔｙｖｅｋ（商標）合成紙（ＤｕＰｏｎｔ　Ｃｏｒｐ．）、Ｄｕｒａｆｏｒｍ（商標）などの含浸紙、およびＯＰＰａｌｙｔｅ（商標）フィルム（Ｍｏｂｉｌ　Ｃｈｅｍｉｃａｌ　Ｃｏ．）、並びに米国特許第　５，２４４，８６１号明細書において列挙されている他の複合フィルムなどの、インクジェット受容体に通常使用されているもののいずれにすることもできる。不透明な支持体には、普通紙、コート紙、合成紙、ボイド化プラスチック材料、写真印画紙支持体、溶融押出コート紙、および積層紙（例えば、二軸配向支持体積層物）が含まれる。二軸配向支持体積層物は、米国特許第　５，８５３，９６５号、同　５，８６６，２８２号、同　５，８７４，２０５号、同　５，８８８，６４３号、同　５，８８８，６８１号、同５，８８８，６８３号、および同　５，８８８，７１４号の各明細書に記載されている。これらの二軸配向支持体には、紙ベースおよび紙ベースの片面または両面に積層された二軸配向ポリオレフィンシート（概してポリプロピレン）が含まれる。透明支持体には、ガラス、セルロース誘導体（例えば、セルロースエステル、三酢酸セルロース、二酢酸セルロース、酢酸プロピオン酸セルロース、酢酸酪酸セルロース）、ポリエステル類（例えば、ポリエチレンテレフタレート、ポリエチレンナフタレート、ポリ　−１，４−シクロヘキサンジメチレンテレフタレート、ポリブチレンテレフタレート、およびこれらのコポリマー）、ポリイミド類、ポリアミド類、ポリカーボネート類、ポリスチレン、ポリオレフィン類（例えば、ポリエチレンまたはポリプロピレン）、ポリスルホン類、ポリアクリレート類、ポリエーテルイミド類、およびこれらの混合物が含まれる。上記に列挙した紙には、高品位紙（例えば、写真印画紙）から低品位紙（例えば、新聞用紙）までの広範囲の紙が含まれる。好ましい態様においては、Ｅａｓｔｍａｎ　Ｋｏｄａｋ　Ｃｏ．によって製造されている　Ｅｋｔａｃｏｌｏｒペーパーを用いてもよい。
【００６２】
本発明において使用される支持体は、５０〜　５００μｍ、好ましくは７５〜　３００μｍの厚みを有していてもよい。望まれる場合には、酸化防止剤、帯電防止剤、可塑剤、および他の既知の添加剤を支持体に導入してもよい。
【００６３】
画像受容層の支持体に対する接着性を改良するために、画像受容層または画像記録層を適用する前に、支持体の表面をコロナ放電処理に付してもよい。画像受容層または画像記録層の支持体に対する接着性は、支持体上に下塗り層を塗布することによって改良することもできる。下塗り層において有用な材料の例には、ハロゲン化フェノール類および部分的に加水分解された塩化ビニル−ｃｏ−酢酸ビニルのポリマーが含まれる。
【００６４】
上記コーティング組成物は、水または有機溶媒のいずれから塗布することもできるけれども、水からの方が好ましい。全固形分は、もっとも経済的な方法において有用なコーティング厚を生ずるように選ばれるべきであり、微粒子コーティング調合物においては、１０〜４０質量％の固形分が典型的である。
【００６５】
本発明において用いられるコーティング組成物を、例えば、浸漬コーティング、線巻きロッドコーティング、ドクターブレードコーティング、グラビアおよび反転ロールコーティング、スライドコーティング、ビードコーティング、押出コーティング、カーテンコーティングなどの周知の技法のいくつかによって適用してもよい。既知の塗布方法および乾燥方法は、１９８９年１２月に発行されたリサーチディスクロージャー（Ｒｅｓｅａｒｃｈ　Ｄｉｓｃｌｏｓｕｒｅ）、第３０８１１９号の１００７〜１００８頁に、さらに詳細に記載されている。スライドコーティングが好ましく、この場合、上記ベース層とオーバーコートとを同時に適用することができる。塗布後、これらの層を単純な蒸発によって乾燥させるのが一般的であるけれども、対流加熱などの既知の技法によって乾燥を促進してもよい。
【００６６】
上記コーティング組成物は、従来の前計量または後計量のコーティング方法（例えば、ブレードコーティング、エアナイフコーティング、ロッドコーティング、ロールコーティング）によって、基材の一方または両方の表面に適用することができる。塗布方法の選択は操作の経済性から定まり、これは、次に、コーティング固形分、コーティング粘度、およびコーティング速度などの調合物の仕様を決定するであろう。
【００６７】
塗布後、上記インク記録要素をカレンダー加工またはスーパーカレンダー加工に付して、表面の平滑性を高めてもよい。本発明の好ましい態様において、インクジェット記録要素は、６５℃の温度、　１４０００　ｋｇ／ｍ２の圧力、および０．１５　ｍ／ｓ〜　０．３　ｍ／ｓの速度における高温ソフトニップカレンダー加工に付される。
【００６８】
インク記録要素に機械的耐久性を付与するために、上記において考察したバインダーに対して作用する架橋剤を少量添加してもよい。このような添加剤は、層の凝集強さを改良する。例えば、カルボジイミド、多官能価アジリジン、アルデヒド、イソシアネート、エポキシド、多価金属カチオンなどの、あらゆる架橋剤を使用することができる。
【００６９】
着色剤の退色を改良するために、当該技術分野においてよく知られている紫外線吸収剤、ラジカル失活剤、または酸化防止剤を上記画像受容層または画像記録層にさらに添加してもよい。他の添加剤には、ｐＨ調節剤、接着性促進剤、レオロジー調節剤、界面活性剤、殺生剤、滑剤、色素、蛍光増白剤、艶消し剤、帯電防止剤などが含まれる。妥当な塗工性を得るために、例えば、界面活性剤、脱泡剤、アルコールなどの、当業者に既知の添加剤を使用してもよい。コーティング助剤の一般的な量は、全溶液質量に対して、０．０１〜０．３０質量％の活性コーティング助剤である。これらのコーティング助剤は、非イオン性、アニオン性、カチオン性、または両性のものであってもよい。具体例は、ＭＣＣＵＴＣＨＥＯＮの第１巻、Ｅｍｕｌｓｉｆｉｅｒｓ　ａｎｄ　Ｄｅｔｅｒｇｅｎｔｓ，　１９９５，　Ｎｏｒｔｈ　Ａｍｅｒｉｃａｎ　Ｅｄｉｔｉｏｎに記載されている。
【００７０】
本発明の記録要素を像形成させるのに使用されるインクは当該技術分野において周知である。概してインク印刷において使用されるインク組成物は、溶媒またはキャリア液体、染料または顔料、湿潤剤、有機溶媒、洗浄剤、増粘剤、保恒剤などを含んでなる液体組成物であってもよい。溶媒またはキャリア液体は単なる水とすることができ、または多価アルコールなどの他の水混和性溶媒と混合された水とすることもできる。また、多価アルコールなどの有機材料が主たるキャリアまたは溶媒液体であるインクを使用してもよい。特に有用なものは、水と多価アルコールとの混合溶媒である。このような組成物において使用される染料は、概して、水溶性の直接染料または酸性タイプの染料である。このような液体組成物は、例えば、米国特許第　４，３８１，９４６号、同　４，２３９，５４３号、および同　４，７８１，７５８号の各明細書などの従来技術に広範に記載されている。
【００７１】
本明細書において使用されているように、「像形成要素」という語句は、像形成要素への画像の転写を制御する多数の技法に適用可能な画像受容層または画像記録層といっしょに、上述の像形成支持体を含んでなる。このような技法には、感熱性像形成材料を用いる感熱色素転写、電子写真プリント、またはインクジェット印刷、並びに写真用ハロゲン化銀による像形成が含まれる。本明細書において使用されているように、「写真要素」という語句は、画像の形成において感光性ハロゲン化銀を利用する材料である。本発明の安定化粒子を、単一の技法において使用しても、１種以上の技法を組み合わせる混成系において使用してもよい。混成系の例としては、写真要素上へのインクジェット印刷用途がある。
【００７２】
本発明の受容要素または記録要素の感熱インク画像もしくは感熱色素画像の受容層または記録層は、例えば、ポリカーボネート、ポリウレタン、ポリエステル、ポリ塩化ビニル、ポリ　（スチレン−ｃｏ−アクリロニトリル）、ポリカプロラクトン、またはそれらの混合物を含んでなっていてもよい。インク画像もしくは色素画像の受容層または記録層は、企図される目的に有効であれば、いずれの量で存在してもよい。例えば、Ｈａｒｒｉｓｏｎ他の米国特許第　４，７７５，６５７号明細書に記載されているように、インクもしくは色素の受容層または記録層の上にオーバーコート層をさらに塗布してもよい。
【００７３】
本発明のインクもしくは色素の受容要素もしくは記録要素と共に使用してもよいインク供与体要素または色素供与体要素は、従来通り、インク含有層または色素含有層を担時している支持体を含んでなる。本発明において用いられるインク供与体または色素供与体においては、熱の作用によってインクもしくは色素の受容層または記録層へ転写可能である限り、いずれのインクまたは色素をも使用することができる。本発明における使用に適用可能なインク供与体または色素供与体は、例えば、米国特許第　４，９１６，１１２号、同　４，９２７，８０３号、および同　５，０２３，２２８号の各明細書に記載されている。上記の如く、インク供与体要素または色素供与体要素を使用して、インク転写画像または色素転写画像を形成させることができる。このような方法は、インク供与体要素または色素供与体要素を像様加熱すること、および上述のインクもしくは色素の受容要素または記録要素にインク画像または色素画像を転写させてインク転写画像または色素転写画像を形成させることを含む。感熱インク転写印刷方法または感熱色素転写印刷方法においては、シアン、マゼンタ、およびイエローのインクまたは色素の逐次繰り返し領域が塗布されたポリエチレンテレフタレート支持体を含んでなるインク供与体要素または色素供与体要素を用いることができ、各々の色についてインク転写工程または色素転写工程を逐次的に行って、３色のインク転写画像または色素転写画像を得ることができる。この方法を単一の色についてのみ行うと、モノクロームのインク転写画像または色素転写画像を得ることができる。
【００７４】
インク供与体要素または色素供与体要素から本発明の受容要素または記録要素へとインクまたは色素を転写させるのに使用することができる感熱印刷ヘッドは市販されている。例えば、Ｆｕｊｉｔｓｕ　Ｔｈｅｒｍａｌ　Ｈｅａｄ　（ＦＴＰ−０４０　ＭＣＳ００１）、ＴＤＫ　Ｔｈｅｒｍａｌ　Ｈｅａｄ　Ｆ４１５　ＨＨ７−１０８９、またはＲｏｈｍ　Ｔｈｅｒｍａｌ　Ｈｅａｄ　ＫＥ　２００８−Ｆ３を用いることができる。あるいは、例えば、英国特許出願公開明細書第　２，０８３，７２６号に記載されているレーザーなどの他の既知のエネルギー源を感熱インク転写または感熱色素転写に使用してもよい。
【００７５】
感熱インク転写集成体または感熱色素転写集成体は、（ａ）インク供与体要素または色素供与体要素、および（ｂ）上述のインクもしくは色素の受容要素または記録要素を含んでなり、上記インクもしくは色素の受容要素または記録要素は、供与体要素のインク層または色素層が受容要素または記録要素のインク画像もしくは色素画像の受容層もしくは記録層と接触するようにインク供与体要素または色素供与体要素と重ね合わされた関係にある。
【００７６】
３色画像を得ようとする場合、上記集成体は、感熱印刷ヘッドによって熱が加えられる時間の間に３回形成される。第１の色素を転写させた後、それらの要素を剥ぎ取る。次に、第２の色素供与体要素（または供与体要素の、異なる色素領域を有する別の領域）と色素受容要素または色素記録要素との見当を合わせ、当該方法を繰り返す。第３の色も同じ手法によって得られる。
【００７７】
エレクトログラフ法および電子写真法並びにそれらの個々の工程は、従来技術において詳細に記載されている。これらの方法には、静電像を作り出し、その画像を帯電着色粒子（トナー）で現像し、任意選択的に、得られた現像画像を第２の基材に転写させ、そしてこの画像を基材に定着させるという基本工程が取り入れられている。これらの方法および基本工程には無数の変型があり、乾燥トナーの代りに液体トナーを使用することも、これらの変型の１つに過ぎない。
【００７８】
第１の基本工程である静電像の作成は、種々の方法によって達成することができる。１つの態様において、複写機の電子写真法は、均一に帯電させた光伝導体のアナログ露光またはディジタル露光による像様光放電を使用する。この光伝導体はシングルユースシステムであってもよいし、または、セレン光受容体もしくは有機光受容体をベースとするもののように、再帯電および再像形成が可能なものであってもよい。
【００７９】
別のエレクトログラフ法においては、イオノグラフ的に静電像を作り出すことができる。潜像は、紙またはフィルムのいずれかの、誘電性（電荷保持）媒体上に作り出される。媒体を幅方向に横切って間隔を空けて配列されたスタイラスから、選ばれた金属スタイラスまたは書き込み用の尖端に電圧がかけられることにより、この選ばれたスタイラスと媒体との間の空気の絶縁破壊が生ずる。イオンが生成され、これにより、媒体上に潜像を形成させることができる。
【００８０】
しかしながら、生成された静電像は、逆に帯電したトナー粒子によって現像することができる。液体トナーによる現像においては、液体現像剤を静電像と直接接触させる。通常は、液体を流して、十分なトナー粒子を現像に利用できるようにする。静電像によって作り出される場が、非導電性液体中に懸濁されている帯電粒子を電気泳動によって動かす。このようにして、静電潜像の電荷は逆に帯電した粒子によって中和される。液体トナーによる電気泳動現像の理論および物理については、多くの書籍および刊行物に詳しく記載されている。
【００８１】
再像形成可能な光受容体またはエレクトログラフマスターを使用する場合は、色付けされた画像を紙（または他の基材）に転写させてもよい。トナー粒子を紙に転写させるように極性を選択して、紙を静電的に帯電させてもよい。最終的に、色付けされた画像を紙に定着させてもよい。自己定着トナーの場合、風乾または加熱によって残留液を紙から除去してもよい。溶媒の蒸発時に、これらのトナーは紙に接着されたフィルムを形成する。熱融着性トナーの場合は、熱可塑性ポリマーを粒子の一部として使用してもよい。加熱により、残留液が除去され、かつトナーが紙に定着される。
【００８２】
インクジェット像形成媒体として使用する場合、記録要素または記録媒体は、概して、少なくとも一方の表面にインクもしくは画像の受容層もしくは記録層または画像形成層を担持している基材または支持体材料を含んでなる。望まれる場合には、インク受容層またはインク記録層の支持体に対する接着性を改良するために、溶媒吸収層を支持体に適用する前に、支持体の表面にコロナ放電処理を施してもよい。あるいは、ハロゲン化フェノールまたは部分的に加水分解された塩化ビニル−酢酸ビニルのコポリマーから形成される層などのアンダーコーティングを支持体の表面に適用することもできる。インク受容層またはインク記録層は、３〜７５μｍ、好ましくは８〜５０μｍの範囲にわたる乾燥厚みで、水溶液または水−アルコール溶液から支持体層上に塗布するのが好ましい。
【００８３】
いずれの既知のインクジェット受容体層も、他の粒状材料と組み合わせて使用することができる。例えば、インク受容層またはインク記録層は、主に、無機酸化物粒子（例えば、シリカ、改質シリカ、クレー、アルミナ）、可融性ビーズ（例えば、熱可塑性ポリマーもしくは熱硬化性ポリマーを含んでなるビーズ）、非可融性有機ビーズ、または天然の親水性コロイドおよびガム（例えば、ゼラチン、アルブミン、ガーゴム、キサンタンガム、アラビアゴム、キトサン、澱粉、およびそれらの誘導体など）、天然ポリマーの誘導体（例えば、官能化蛋白質、官能化ガムおよび澱粉、並びにセルロースエーテルおよびそれらの誘導体）、および合成ポリマー（例えば、ポリビニルオキサゾリン、ポリビニルメチルオキサゾリン、ポリオキシド、ポリエーテル、ポリエチレンイミン、ポリアクリル酸、ポリメタクリル酸、ポリアクリルアミドおよびポリビニルピロリドンなどのＮ−ビニルアミド、並びにポリビニルアルコール、これらの誘導体およびコポリマー）などの親水性ポリマー、並びにこれらの材料の組み合わせを含んでなっていてもよい。親水性ポリマー、無機酸化物粒子、および有機ビーズは、基材上の１層以上の層の中に、かつ層内では種々の組み合わせで存在してもよい。
【００８４】
セラミックもしくは硬質高分子微粒子の添加によって、塗布時の発泡もしくは起泡によって、または非溶媒の導入による層中での相分離の誘発によって、親水性ポリマーを含んでなるインク受容層またはインク記録層に、多孔質構造を導入することができる。一般には、上記ベース層は親水性であるけれども多孔質ではないのが好ましい。このことは、多孔性により光沢が失われ得る写真画質プリントにおいては、とりわけ真実である。特に、インク受容層またはインク記録層は、当該技術分野においてよく知られているように、いずれの親水性ポリマーまたはこれらのポリマーの組み合わせを、添加剤と共に、もしくは添加剤を伴わずに、含んでなっていてもよい。
【００８５】
望まれる場合には、上記インク受容層またはインク記録層を、例えば、セルロース誘導体もしくはカチオン性に改質されたセルロース誘導体またはそれらの混合物を含んでなる層などのインク透過性粘着防止保護層で上塗りすることができる。とりわけ好ましいオーバーコートは、ポリ塩化β−１，４−アンヒドロ−グルコース　−ｇ−オキシエチレン　−ｇ−（２’−ヒドロキシプロピル）−Ｎ，Ｎ−ジメチル　−Ｎ−ドデシルアンモニウムである。このオーバーコート層は非多孔質であるけれども、インク透過性であり、水性インクを用いて要素上に印刷される画像の光学濃度を改良するのに役立つ。また、このオーバーコート層は、摩耗、汚れ、および水による損傷からインク受容層またはインク記録層を保護することもできる。一般に、このオーバーコートは、　０．１〜５μｍ、好ましくは０．２５〜３μｍの乾燥厚みで存在してもよい。
【００８６】
実際には、種々の添加剤をインク受容層またはインク記録層およびオーバーコートにおいて用いることができる。これらの添加剤には、塗工性を改良し、乾燥コーティングの表面張力を調整するための界面活性剤（複数種であってもよい）などの表面活性薬剤、ｐＨを制御するための酸または塩基、帯電防止剤、沈殿防止剤、酸化防止剤、コーティングを架橋させるための硬膜剤、酸化防止剤、紫外線安定剤、光安定剤などが含まれる。さらに、媒染剤を少量（ベース層の２〜１０質量％）添加して、耐水堅牢度を改良してもよい。有用な媒染剤は、米国特許第５，４７４，８４３号明細書において開示されている。
【００８７】
インク受容層またはインク記録層およびオーバーコート層などの上述の各層は、従来の塗布手段によって、当該技術分野において一般的に使用されている透明または不透明の支持体材料上に塗布することができる。塗布方法には、ブレードコーティング、線巻きロッドコーティング、スロットコーティング、スライドホッパーコーティング、グラビアコーティング、カーテンコーティングなどが含まれるけれども、これらに限定されるものではない。これらの方法の中には、両方の層を同時に塗布することを可能とするものもあり、これは、製造コストの観点から好ましい場合がある。
【００８８】
ＩＲＬ（インク受容層または色素受容層）を、つなぎ層（ＴＬ）の上に塗布してもよい。インクもしくは色素の受容層または記録層として有用な多くの処方が知られている。その主な要求条件は、ＩＲＬが、像形成されて望ましい色域および濃度を生ずるインクと適合性であることである。インク液滴がＩＲＬを通過する際に、インクまたは色素がＩＲＬ中に保持または媒染される一方で、インク溶媒はＩＲＬを自由に通過し、ＴＬによって迅速に吸収される。さらに、ＩＲＬ調合物は水から塗布されるのが好ましく、ＴＬに対する適当な接着性を呈し、表面光沢を容易に制御することを可能とする。
【００８９】
例えば、Ｍｉｓｕｄａ他は、米国特許第　４，８７９，１６６号、同　５，２６４，２７５号、同　５，１０４，７３０号、同　４，８７９，１６６号の各明細書、並びに日本国特許第　１，０９５，０９１号、同　２，２７６，６７１号、同　２，２７６，６７０号、同　４，２６７，１８０号、同　５，０２４，３３５号、および同　５，０１６，５１７号の各明細書において、擬ベーマイトと特定の水溶性樹脂との混合物を含んでなる水性ＩＲＬ調合物を開示している。Ｌｉｇｈｔは、米国特許第　４，９０３，０４０号、同４，９３０，０４１号、同　５，０８４，３３８号、同　５，１２６，１９４号、同　５，１２６，１９５号、および同　５，１４７，７１７号の各明細書において、他のポリマーおよび添加物といっしょに、ビニルピロリドンポリマーと特定の水分散性ポリエステルおよび／または水溶性ポリエステルとの混合物を含んでなる水性ＩＲＬ調合物を開示している。Ｂｕｔｔｅｒｓ他は、米国特許第　４，８５７，３８６号および同　５，１０２，７１７号の各明細書において、ビニルピロリドンポリマーとアクリル系ポリマーまたはメタクリル系ポリマーとの混合物を含んでなるインク吸収性樹脂層を開示している。Ｓａｔｏ他は米国特許第　５，１９４，３１７号明細書において、Ｈｉｇｕｍａ他は米国特許第　５，０５９，９８３号明細書において、ポリビニルアルコールをベースとする水性塗布可能なＩＲＬ調合物を開示している。Ｉｑｂａｌは、米国特許第　５，２０８，０９２号明細書において、後に架橋され得るビニルコポリマーを含んでなる水性ＩＲＬ調合物を開示している。これらの例の他にも、ＩＲＬの前述の一次的および二次的な要求条件に合う他の既知のＩＲＬ調合物または企図されるＩＲＬ調合物があり、これらのすべてが本発明の意図および範囲に入る。
【００９０】
また、ＩＲＬは、光沢、摩擦、および／または耐指紋性の制御を目的とする、種々の量および大きさの艶消し剤、表面の均一性を高め、乾燥コーティングの表面張力を調整するための界面活性剤、媒染剤、酸化防止剤、紫外線吸収化合物、光安定剤などをも含有していてもよい。
【００９１】
また、像形成された要素の耐久性を高める目的のために、ＩＲＬにオーバーコートを施すのが望ましい場合がある。このようなオーバーコートは、要素を像形成させる前または後のいずれにおいてＩＲＬに適用してもよい。例えば、ＩＲＬを、インクが自由に通過するインク透過性層でオーバーコートすることができる。このタイプの層は、米国特許第　４，６８６，１１８号、同　５，０２７，１３１号、および同　５，１０２，７１７号の各明細書に記載されている。あるいは、要素を像形成させた後にオーバーコートを加えてもよい。この目的には、いずれの既知の積層用フィルムおよび装置を使用してもよい。前述の像形成方法において使用されるインクは周知であり、これらのインク調合物は特定の方法（すなわち、連続式、圧電式、または感熱式）に緊密に結びついていることが多い。ゆえに、特定のインク方法によって、インクに含有される溶媒、着色剤、保恒剤、界面活性剤、湿潤剤などの量および組み合わせが、幅広く異なっている場合がある。本発明の画像記録要素と組み合わせて使用するのに好ましいインクは、水性のものである。しかしながら、上述の画像記録要素の別の態様（所定のインク記録方法または所定の販売業者に特有のインクを用いる用途のために配合されたものであってもよい）も本発明の範囲内に入る。
【００９２】
もう１つの態様において、写真要素を製造するために、複合支持体シートに、写真要素（複数であってもよい）を塗布してもよい。これらの写真要素は、単色要素であっても、多色要素であってもよい。多色要素は、スペクトルの３原色領域の各々に対して感受性のある画像インク形成ユニットまたは画像色素形成ユニットを含有している。各々のユニットは、スペクトルの所定の領域に対して感受性のある単一の乳剤層または多層の乳剤層を含むことができる。これらの要素の層（画像形成ユニットの層を含む）は、当該技術分野において知られている種々の順序で配置することができる。別のフォーマットにおいては、スペクトルの３原色領域の各々に対して感受性のある乳剤を単一の区分層として配置することもできる。
【００９３】
本発明に有用な写真用乳剤は、一般に、当該技術分野における従来の方法によってコロイド状マトリックス中にハロゲン化銀結晶を析出させることによって調製することができる。このコロイドは、概して、ゼラチン、アルギン酸、またはそれらの誘導体などの、親水性フィルム形成薬剤であってもよい。
【００９４】
上記析出工程において形成される結晶を洗浄し、次に、分光増感色素および化学増感剤を添加することによって、並びに、乳剤温度を概して４０℃〜７０℃に上昇させて特定の期間保持する加熱工程に付すことによって、化学増感および分光増感させてもよい。本発明において用いられる乳剤の調製において利用される析出の方法並びに分光増感および化学増感の方法は、当該技術分野において既知の方法であってもよい。
【００９５】
乳剤の化学増感には、概して、硫黄含有化合物（例えば、イソチオシアン酸アリル、チオ硫酸ナトリウム、およびアリルチオ尿素）、還元剤（例えば、ポリアミンおよび第一錫塩）、貴金属化合物（例えば、金、白金）、および高分子薬剤（例えば、ポリアルキレンオキシド）などの増感剤が用いられる。上述の如く、熱処理を用いて、化学増感を完了させてもよい。分光増感は、可視または赤外のスペクトル内の重要な波長範囲に対して設計されている、色素の組み合わせを用いて行うことができる。このような色素を、熱処理の前および後の両方において添加することも知られている。
【００９６】
分光増感後に、乳剤を支持体に塗布してもよい。種々の塗布技法には、浸し塗り、エアナイフコーティング、カーテンコーティング、および押出塗布が含まれる。
【００９７】
本発明において利用されるハロゲン化銀乳剤は、如何なるハロゲン化物配分になっていてもよい。従って、それらは、塩化銀、臭化銀、臭塩化銀、塩臭化銀、ヨウ塩化銀、ヨウ臭化銀、臭ヨウ塩化銀、塩ヨウ臭化銀、ヨウ臭塩化銀、およびヨウ塩臭化銀の乳剤からなっていてもよい。主に塩化銀であるとは、５０モル％を超える乳剤粒子が塩化銀であることを意味する。好ましくは、それらは９０モル％超が塩化銀であり、最適には９５モル％超が塩化銀である。
【００９８】
上記ハロゲン化銀乳剤は任意の大きさおよび形態の粒子を含有することができる。従って、これらの粒子は、立方形、八面体、立方八面体、または立方格子タイプのハロゲン化銀粒子において天然に産出する任意の他の形態の形をとっていてもよい。さらに、これらの粒子は、球状粒子または平板状粒子またはコア／シェル粒子などの非等軸のものであってもよい。平板状または立方形の形態を有する粒子が好ましい。
【００９９】
本発明の写真要素は、Ｔｈｅ　Ｔｈｅｏｒｙ　ｏｆ　ｔｈｅ　Ｐｈｏｔｏｇｒａｐｈｉｃ　Ｐｒｏｃｅｓｓ，　Ｆｏｕｒｔｈ　Ｅｄｉｔｉｏｎ，　Ｔ．Ｈ．　Ｊａｍｅｓ，　Ｍａｃｍｉｌｌａｎ　Ｐｕｂｌｉｓｈｉｎｇ　Ｃｏｍｐａｎｙ，　Ｉｎｃ．，　１９７７，　ｐａｇｅｓ　１５１−１５２に記載されている乳剤を利用するものであってもよい。ハロゲン化銀乳剤の写真感度を高めるために還元増感を施すことが知られている。還元増感されたハロゲン化銀乳剤は一般に良好な写真スピードを呈するけれども、それらには望ましくないカブリおよび貯蔵安定性不良という欠点があることが多い。
【０１００】
還元増感は、還元増感剤（銀イオンを還元して金属銀原子を形成させる化学物質）を添加することにより、または還元性環境（例えば、高ｐＨ（水酸化物イオン過剰）および／または低ｐＡｇ（銀イオン過剰））を提供することによって、意図的に実施することができる。ハロゲン化銀乳剤の析出中に、例えば、硝酸銀またはアルカリ溶液を迅速にまたは混合が不十分な状態で添加して乳剤粒子を形成させた場合に、偶発的な還元増感が起こる場合がある。また、チオエーテル、セレノエーテル、チオ尿素、またはアンモニアなどの熟成剤（粒子成長調整剤）の存在下でハロゲン化銀乳剤を析出させると、還元増感が促進される傾向がある。
【０１０１】
析出または分光増感／化学増感の際に乳剤を還元増感するために使用してもよい還元増感剤および還元環境の例には、米国特許第　２，４８７，８５０号、同　２，５１２，９２５号、および英国特許第　７８９，８２３号の各明細書に記載されているアスコルビン酸誘導体、錫化合物、ポリアミン化合物、および二酸化チオ尿素系化合物が含まれる。還元増感剤または還元条件の具体例（例えば、ジメチルアミンボラン、塩化第一錫、ヒドラジン、高ｐＨ（ｐＨ＝８〜１１）および低ｐＡｇ（ｐＡｇ＝１〜７）での熟成）については、Ｓ．　Ｃｏｌｌｉｅｒによって、Ｐｈｏｔｏｇｒａｐｈｉｃ　Ｓｃｉｅｎｃｅ　ａｎｄ　Ｅｎｇｉｎｅｅｒｉｎｇ，　２３，　１１３　（１９７９）において考察されている。意図的に還元増感されたハロゲン化銀乳剤の調製方法の例は、欧州特許公開公報第　０　３４８　９３４号　（Ｙａｍａｓｈｉｔａ）、欧州特許第　０　３６９　４９１号　（Ｙａｍａｓｈｉｔａ）、同　０　３７１　３８８号（Ｏｈａｓｈｉ）、欧州特許公開公報第　０　３９６　４２４号（Ｔａｋａｄａ）、同　０　４０４　１４２号（Ｙａｍａｄａ）、および同　０　４３５　３５５号（Ｍａｋｉｎｏ）の各明細書に記載されている。
【０１０２】
本発明の写真要素は、リサーチディスクロージャー、１９９４年９月、アイテム　３６５４４、セクションＩ（Ｋｅｎｎｅｔｈ　Ｍａｓｏｎ　Ｐｕｂｌｉｃａｔｉｏｎｓ，　Ｌｔｄ．，　Ｄｕｄｌｅｙ　Ａｎｎｅｘ，　１２ａ　Ｎｏｒｔｈ　Ｓｔｒｅｅｔ，　Ｅｍｓｗｏｒｔｈ，　Ｈａｍｐｓｈｉｒｅ　ＰＯ１０　７ＤＱ，　ＥＮＧＬＡＮＤ発行）に記載されている第ＶＩＩＩ族金属（例えば、イリジウム、ロジウム、オスミウム、および鉄）でドープされた乳剤を使用するものであってもよい。さらに、ハロゲン化銀乳剤の増感におけるイリジウムの使用についての一般的な要約は、Ｃａｒｒｏｌｌの”Ｉｒｉｄｉｕｍ　Ｓｅｎｓｉｔｉｚａｔｉｏｎ：　Ａ　Ｌｉｔｅｒａｔｕｒｅ　Ｒｅｖｉｅｗ”，　Ｐｈｏｔｏｇｒａｐｈｉｃ　Ｓｃｉｅｎｃｅ　ａｎｄ　Ｅｎｇｉｎｅｅｒｉｎｇ，　Ｖｏｌ．２４，　Ｎｏ．６，　１９８０に含まれている。イリジウム塩および写真分光増感色素の存在下で乳剤を化学増感させることによってハロゲン化銀乳剤を製造する方法は、米国特許第　４，６９３，９６５号明細書に記載されている。場合によっては、このようなドーパントを導入する際に、Ｔｈｅ　Ｂｒｉｔｉｓｈ　Ｊｏｕｒｎａｌ　ｏｆ　Ｐｈｏｔｏｇｒａｐｈｉｃ　Ａｎｎｕａｌ，　１９８２，　ｐａｇｅｓ　２０１−２０３に記載されているカラーリバーサル　Ｅ−６法で処理すると、乳剤は、調製直後のカブリの増加およびコントラストが低い特性曲線を示す。
【０１０３】
本発明の典型的な多色写真要素は、少なくとも１種のシアン色素形成カプラーを関連して有する赤感性ハロゲン化銀乳剤層を少なくとも１層含んでなるシアンインクまたは色素画像形成ユニット、少なくとも１種のマゼンタ色素形成カプラーを関連して有する緑感性ハロゲン化銀乳剤層を少なくとも１層含んでなるマゼンタ画像形成ユニット、および少なくとも１種のイエロー色素形成カプラーを関連して有する青感性ハロゲン化銀乳剤層を少なくとも１層含んでなるイエロー色素画像形成ユニットを担持している本発明の積層支持体を含んでなる。この要素は、例えばフィルター層、中間層、オーバーコート層、下塗り層などのさらなる層を含有していてもよい。また、本発明の支持体を黒白写真プリント要素に利用してもよい。
【０１０４】
また、上記写真要素は、米国特許第　４，２７９，９４５号および同　４，３０２，５２３号の各明細書にあるように、透明支持体の裏側に透明磁気記録層（例えば、磁性粒子を含有している層）をも含有していてもよい。本発明を、リサーチディスクロージャー、１９７７年９月、アイテム　４０１４５において開示されている材料と共に利用してもよい。本発明は、セクションＸＶＩおよびＸＶＩＩのカラーペーパー例の材料と共に使用するのに特に好適である。セクションＩＩのカプラーもまた特に好適である。以下に示すセクションＩＩのマゼンタＩカプラー（特に、Ｍ−７、Ｍ−１０、Ｍ−１８、およびＭ−１８）が特に望ましい。以下の表においては、（１）リサーチディスクロージャー、１９７８年１２月、アイテム　１７６４３、（２）リサーチディスクロージャー、１９８９年１２月、アイテム３０８１１９、および（３）リサーチディスクロージャー、１９９４年９月、アイテム３６５４４（すべて　Ｋｅｎｎｅｔｈ　Ｍａｓｏｎ　Ｐｕｂｌｉｃａｔｉｏｎｓ，　Ｌｔｄ．，　ＤｕｄｌｅｙＡｎｎｅｘ，　１２ａ　Ｎｏｒｔｈ　Ｓｔｒｅｅｔ，　Ｅｍｓｗｏｒｔｈ，　Ｈａｍｐｓｈｉｒｅ　ＰＯ１０　７ＤＱ，　ＥＮＧＬＡＮＤ発行）を参照する。以下の表および表中で引用されている参考文献は、本発明の要素において使用するのに好適な個々の構成成分を説明しているものと解されるべきである。以下の表およびその引用参考文献はまた、要素の調製、露光、処理、および取り扱いの好適な方法、並びにそこに含まれている画像をも説明している。
【０１０５】
【表４】
2004001471.tif 000009
【０１０６】
写真要素は、紫外領域、可視領域、および赤外領域の電磁スペクトル、並びに電子ビーム、β線、γ線、Ｘ線、α粒子、中性子線、および非コヒーレント（ランダム相）形態または（レーザーによって生成される）コヒーレント（同期位相）形態のいずれかの他の形の粒子および波状の輻射エネルギーを含む種々の形のエネルギーで露光させることができる。写真要素をＸ線によって露光させることが企図されている場合、それらは、従来の放射線写真要素に見出される特徴を含んでいてもよい。
【０１０７】
上記写真要素を（概してスペクトルの可視領域における）化学線に露光させて潜像を形成させ、次に、好ましくは熱処理以外によって処理して可視色素画像を形成させるのが好ましい。処理は、既知のＲＡ−４（商標）（Ｅａｓｔｍａｎ　Ｋｏｄａｋ　Ｃｏｍｐａｎｙ）法または高塩化物乳剤を現像するのに好適な他の処理システムで実行するのが好ましい。また、本発明は、支持体と、上述のハロゲン化銀粒子を含む少なくとも１種の感光性ハロゲン化銀乳剤層とを含んでなる写真記録要素にも関する。
【０１０８】
本明細書において開示されている記録要素は主にインクジェットプリンターにおいて有用であると言及してきたけれども、それらをペンプロッター集成装置のための記録媒体として使用することもできる。ペンプロッターは、インク溜めと接触している毛管の束からなるペンを使用して、記録媒体の表面に直接筆記することによって作動する。
【０１０９】
本発明を説明するために、以下の例を提供する。
【０１１０】
【実施例】
【０１１１】
【表５】
2004001471.tif 000010
【０１１２】
合成例１．分散剤１の合成
還流凝縮器を備えた１Ｌの三つ口丸底フラスコにおいて、窒素雰囲気下で、アクリルアミド（　３５．５０ｇ、０．５０モル）および１−ドデカンチオール（　１０．１０ｇ、　０．０５０モル）をエタノール（　２５０ｍＬ）に懸濁させた。溶液を撹拌し、窒素で２０分間かけて脱気した。撹拌を続け、温度を２０分の期間をかけて７０℃に上昇させると、その間に上記試薬が溶解した。７０℃において撹拌されている上記溶液に、　２，２’−アゾ−ビス　（２−メチルプロピオニトリル）［ＡＩＢＮ］（１．００ｇ、６．１０ミリモル）を添加し、自動反応器システムの制御下で加熱を４時間続けた。この時間の間に、白色の懸濁液が形成された。冷却後、得られた白色析出物を吸引濾過し、減圧中で乾燥して、白色粉末（３９．６ｇ、８７％）を得た。この生成物の分析結果は、所望の生成物と一致していた。
【０１１３】
合成例２．分散剤２の合成
アクリルアミドのドデカンチオールに対するモル比をより高く（２０：１）して使用したことを除き、分散剤１と同じ手順を使用して分散剤２を合成した。
【０１１４】
合成例３．分散剤３の合成
メタノール（　１００ｍＬ）が入っている三つ口フラスコに、Ｎ−アクリロイルトリス（ヒドロキシメチル）アミノメタン（５２．５ｇ、０．４０モル）、ヘキサデシルメルカプタン（５．２０ｇ、０．２０モル）、およびＡＩＢＮ（０．２０ｇ）を入れた。反応混合物をアルゴンで２０分間バブル脱気し、アルゴン下で６時間還流加熱した。冷却時に、粘着性の白色の塊が溶液中に形成された。メタノールをデカントし、生成物を水に再溶解させた。凍結乾燥により白色固形物（４０．５ｇ、７０％）が得られた。
【０１１５】
合成例４．分散剤４の合成
５００ｍＬの丸底フラスコにおいて、メルカプトコハク酸（　１５．１０ｇ、０．１０モル）および２−エチル　−１−ヘキサノール（　２６．３０ｇ、０．２０モル）をトルエン（　２００ｍＬ）に懸濁させた。トルエンスルホン酸水和物（０．１０ｇ）を触媒として添加し、還流のために、上記フラスコにＤｅａｎ　＆　Ｓｔａｒｋトラップを備え付けた。混合物を暖めるにつれて、上記成分が溶液となり、全体をアルゴン雰囲気下で１８時間還流させた。反応混合物を減圧下での蒸発によって濃縮し、次に、酢酸エチル（　５００ｍＬ）に再溶解させ、続いて、飽和炭酸水素ナトリウム水溶液（　３００ｍＬ）および水（　３００ｍＬ）で洗浄した。有機層を分離し、無水硫酸マグネシウムで乾燥させ、濾過し、そして蒸発させると、淡黄色の油状物（３１．１ｇ、８３％）が得られた。分析結果は、ジ−（２−エチル　−１−ヘキシル）メルカプトスクシネートと一致していた。
【０１１６】
還流凝縮器を備えた三つ口丸底フラスコにおいて、アルゴン雰囲気下で、アクリルアミド（７．１３ｇ、　０．１００モル）、ジ　−２−エチルヘキシルメルカプトスクシネート（３．７２ｇ、　０．０１０モル）、および　２，２’−アゾ−ビス　（２−メチルプロピオニトリル）［ＡＩＢＮ］（０．１２ｇ）をメタノール（５０ｍＬ）に懸濁させた。溶液を撹拌し、アルゴンで２０分間脱気した。撹拌を続け、還流が確立するまで温度をゆっくりと上昇させた。温度が還流温度に近づいたときに、少量の発熱が認められた。還流を５時間続けたところ、この時間の間に白色懸濁液が形成された。冷却後、得られた白色析出物を吸引濾過し、減圧中で乾燥させると、白色粉末（　１０．００ｇ、９３％）が得られた。この生成物の分析結果は所望のオリゴマー状アミドと一致していた。
【０１１７】
合成例５．分散剤５の合成
５００ｍＬの３つ口フラスコにおいて、ジ　−２−エチルヘキシルメルカプトスクシネート（　２４．６０ｇ、　０．０６６モル）およびＮ，Ｎ−ジメチルアクリルアミド（　９７．６５ｇ、０．９８５モル）をメタノール（　２６０ｍＬ）に溶解させた。溶液をアルゴンで２０分間バブル脱気した。ＡＩＢＮ（０．７０ｇ）を添加し、この溶液をアルゴン下で７０℃において１７時間加熱した。このメタノール溶液を、ヘキサンで洗浄し、蒸発させると、濃褐色の粘性のある液体が得られ、この液体は冷却時に固化した（１２４．５６ｇ）。多量の生成物を水に再溶解させ、凍結乾燥させて、淡黄色の固形物（２８．４ｇ）を得た。
【０１１８】
合成例６．分散剤の６の合成
三つ口丸底フラスコにおいて、ヘキサデシルメルカプタン（　５０．５０ｇ、　０．１９５モル）および２−アクリルアミド　−２−メチル　−１−プロパンスルホン酸（１６１．９４ｇ、０．７８１モル）を１リットルのメタノールと併せ、アルゴンで２０分間バブル脱気した。この混合物を５５℃に加熱したところ、この温度において均質となり、ＡＩＢＮ（１．１０ｇ）を添加した。この溶液を１７時間還流させ、次に冷却した。少量の白色結晶が油状の塊と共に形成された。これを濾過し、濾液を濃縮した。得られた粘性のあるメタノール溶液を２Ｌのジエチルエーテル中に注ぎ、白色の半固体を得た。これをメタノールに再溶解させ、エーテル中でさらに２回沈澱させ、そして生成物である半固体を　４００ｍＬの熱水に溶解させた。この溶液を４０℃に冷却し、１０モル／Ｌ（１０Ｍ）のＮａＯＨでｐＨ＝８に中和した。褐色がかった生成物溶液を凍結乾燥させて、　１７１．３ｇの純粋な生成物を得た。
【０１１９】
配合物１：カチオン性界面活性剤を用いる対照標準多孔質高分子粒子の合成：
ビーカーに、以下の成分を添加した。　２６０ｇのジメタクリル酸エチレングリコール、　１３２ｇのトルエン、８ｇのヘキサデカン、および　３．９ｇの　２，２’−アゾビス（２，４−ジメチルバレロニトリル）、　Ｖａｚｏ　５２（商標）（ＤｕＰｏｎｔ　Ｃｏｒｐ．）。これらの成分を、すべての固形分が溶解するまで撹拌した。
【０１２０】
これに、１２００ｇの蒸留水中の２１．６ｇの塩化Ｎ−アルキル（Ｃ１２〜Ｃ１６）　−Ｎ，Ｎ−ジメチル　−Ｎ−ベンジルアンモニウム（Ｌｏｎｚａ　Ｉｎｃ．製　Ｂａｒｑｕａｔ　ＭＢ−５０（商標））の混合物を添加した。次に、この混合物を、船用プロペラタイプの撹拌機を用いて５分間撹拌して、粗エマルジョンを形成させた。この粗エマルジョンを、　４２０ｋｇ／ｃｍ２（６０００　ｐｓｉ）において、　Ｃｒｅｐａｃｏ（商標）ホモジナイザーに１回通した。得られたモノマー液滴分散体を２リットルの三つ口丸底フラスコに入れた。このフラスコを５０℃の恒温浴に入れ、上記分散体を正圧窒素下で　１３０回転／分において１６時間撹拌して、上記モノマー液滴を重合させて、多孔質高分子粒子とした。生成物を粗いフィルターに通して濾過し、凝塊を除去した。次に、４滴のＭＡＺＵ（商標）消泡剤（ＢＡＳＦ　Ｃｏｒｐ．）を添加し、トルエンおよび若干量の水を７０℃において減圧下で留去して、固形分２０．８％とした。上記多孔質高分子粒子を粒度分析器、　Ｈｏｒｉｂａ　ＬＡ−９２０（商標）によって測定したところ、メジアン直径が０．１７μｍであることが判明した。Ｑｕａｎｔａｃｈｒｏｍｅ　Ｃｏｒｐ．の　ＮＯＶＡ　１０００（商標）分析器を使用して　Ｂ．Ｅ．Ｔ．　Ｍｕｌｔｉｐｏｉｎｔによって分析したところ、上記分散体の乾燥部分は　２１８ｍ２／ｇの比表面積を有していた。
【０１２１】
配合物２：アニオン性界面活性剤を用いる対照標準多孔質高分子粒子の合成：
この配合物は、１２００ｇの蒸留水中の１２ｇのドデシルベンゼンスルホン酸ナトリウム（ＳＤＢＳ）の混合物を上記モノマー混合物に添加したことを除き、配合物１と同じに調製した。最終的な分散体は固形分が２２．１％であることが判明した。多孔質高分子粒子を粒度分析器、　Ｈｏｒｉｂａ　ＬＡ−９２０（商標）によって測定したところ、メジアン直径が０．１６μｍであることが判明した。Ｑｕａｎｔａｃｈｒｏｍｅ　Ｃｏｒｐ．の　ＮＯＶＡ　１０００（商標）分析器を使用して　Ｂ．Ｅ．Ｔ．　Ｍｕｌｔｉｐｏｉｎｔによって分析したところ、上記分散体の乾燥部分は　２２４ｍ２／ｇの比表面積を有していた。
【０１２２】
配合物３：分散剤１を用いて製造される多孔質高分子粒子：
ビーカーに、以下の成分を添加した。　２６０ｇのジメタクリル酸エチレングリコール、　１３２ｇのトルエン、８ｇのヘキサデカン、および　３．９ｇの　２，２’−アゾビス（２，４−ジメチルバレロニトリル）、　Ｖａｚｏ　５２（商標）（ＤｕＰｏｎｔ　Ｃｏｒｐ．）。これらの成分を、すべての固形分が溶解するまで撹拌した。
【０１２３】
この溶液に、１２００ｇの蒸留水中の１５ｇの分散剤１の混合物を添加した。次に、この混合物を、船用プロペラタイプの撹拌機を用いて５分間撹拌して、粗エマルジョンを形成させた。この粗エマルジョンを、　４２０ｋｇ／ｃｍ２（６０００　ｐｓｉ）において、　Ｃｒｅｐａｃｏ（商標）ホモジナイザーに１回通した。得られたモノマー液滴分散体を２リットルの三つ口丸底フラスコに入れた。このフラスコを５０℃の恒温浴に入れ、上記分散体を正圧窒素下で　１３０回転／分において１６時間撹拌して、上記モノマー液滴を重合させて、多孔質高分子粒子とした。生成物を粗いフィルターに通して濾過し、凝塊を除去した。次に、４滴のＭＡＺＵ（商標）消泡剤（ＢＡＳＦ　Ｃｏｒｐ．）を添加し、トルエンおよび若干量の水を７０℃において減圧下で留去した。上記多孔質高分子粒子を粒度分析器、　Ｈｏｒｉｂａ　ＬＡ−９２０（商標）によって測定したところ、メジアン直径が０．４８μｍであることが判明した。
【０１２４】
配合物４：分散剤１および補助界面活性剤としてのカチオン性界面活性剤を用いて製造される多孔質ポリマー粒子：
ビーカーに、以下の成分を添加した。　１４０ｇのジメタクリル酸エチレングリコール、６０ｇのメタクリル酸メチル、　１８８ｇの酢酸プロピル、１２ｇのヘキサデカン、および　３．０ｇの　２，２’−アゾビス　（２，４−ジメチルバレロニトリル）、　Ｖａｚｏ　５２（商標）（ＤｕＰｏｎｔ　Ｃｏｒｐ．）。これらの成分を、すべての固形分が溶解するまで撹拌した。
【０１２５】
この溶液に、１２００ｇの蒸留水中の２０ｇの分散剤１および　２．４ｇの塩化Ｎ−アルキル（Ｃ１２〜Ｃ１６）　−Ｎ，Ｎ−ジメチル　−Ｎ−ベンジルアンモニウム（Ｌｏｎｚａ　Ｉｎｃ．製　Ｂａｒｑｕａｔ　ＭＢ−５０（商標））の混合物を添加した。次に、この混合物を、船用プロペラタイプの撹拌機を用いて５分間撹拌して、粗エマルジョンを形成させた。この粗エマルジョンを、　４２０ｋｇ／ｃｍ２（６０００　ｐｓｉ）において、　Ｃｒｅｐａｃｏ（商標）ホモジナイザーに１回通した。得られたモノマー液滴分散体を２リットルの三つ口丸底フラスコに入れた。このフラスコを５０℃の恒温浴に入れ、上記分散体を正圧窒素下で　１３０回転／分において１６時間撹拌して、上記モノマー液滴を重合させて、多孔質高分子粒子とした。３滴のＭＡＺＵ（商標）消泡剤（ＢＡＳＦ　Ｃｏｒｐ．）を添加し、酢酸プロピルおよび若干量の水を６０℃において減圧下で留去した。最終的な分散体は、固形分が２４．０％であることが判明した。上記多孔質高分子粒子を粒度分析器、　Ｈｏｒｉｂａ　ＬＡ−９２０（商標）によって測定したところ、メジアン直径が０．１９μｍであることが判明した。Ｑｕａｎｔａｃｈｒｏｍｅ　Ｃｏｒｐ．の　ＮＯＶＡ　１０００（商標）分析器を使用して　Ｂ．Ｅ．Ｔ．　Ｍｕｌｔｉｐｏｉｎｔによって分析したところ、上記分散体の乾燥部分は　１００ｍ２／ｇの比表面積を有していた。
【０１２６】
配合物５：分散剤１および補助界面活性剤としてのアニオン性界面活性剤を用いて製造される多孔質ポリマー粒子：
この配合物は、１２００ｇの蒸留水中の２０ｇの分散剤１および　１．２ｇのドデシルベンゼンスルホン酸ナトリウム（ＳＤＢＳ）の混合物を上記モノマー混合物に添加したことを除き、配合物４と同じに調製した。最終的な分散体は固形分が１９．４％であることが判明した。多孔質高分子粒子を粒度分析器、　Ｈｏｒｉｂａ　ＬＡ−９２０（商標）によって測定したところ、メジアン直径が０．１７μｍであることが判明した。Ｑｕａｎｔａｃｈｒｏｍｅ　Ｃｏｒｐ．の　ＮＯＶＡ　１０００（商標）分析器を使用して　Ｂ．Ｅ．Ｔ．　Ｍｕｌｔｉｐｏｉｎｔによって分析したところ、上記分散体の乾燥部分は９８ｍ２／ｇの比表面積を有していた。
【０１２７】
配合物６：第四級アンモニウム媒染剤単位を含有しているポリエステル粒子：
６０ｇ（６９ｍＬ）のトルエンに溶解している　３０．００ｇのＦｉｎｅｃｌａｄ（商標）３８５（Ｒｅｉｃｈｈｏｌｄ　Ｃｏ．から得られる不飽和脂肪族ポリエステル樹脂）、　３．１ｍＬのヘキサデカン、０．６０ｇのＡＩＢＮ、１６．４ｍＬのジビニルベンゼン（ｍ−異性体とｐ−異性体との混合物８０％、残りはエチルスチレン）、および１４．０ｍＬのクロロメチルスチレン（ｍ−異性体とｐ−異性体との混合物）からなる有機相を調製した。１Ｌのビーカー中で、　３６０ｍＬの脱イオン水に溶解している４．８０ｇの分散剤１からなる水性相を上記有機相と併せ、この混合物を、最高速度に設定された　Ｓｉｌｖｅｒｓｏｎ　Ｌ４Ｒミキサーを使用して１０分間均質化させた。得られた分散体を、凝縮器、窒素注入口、および機械式撹拌機を装備している三つ口丸底フラスコに移し、窒素の正圧下、恒温浴中で、７０℃において１６時間加熱した。温度を８０℃に上げ、窒素の定常流下で、３時間かけてトルエンを蒸発させた。１１．６ｇのトリメチルアミンを添加し、この分散体を、室温において２４時間撹拌した。得られた四級化された粒子の分散体を、収集される凝縮物のｐＨが７になるまでロータリーエバポレーターによる蒸発に付した。この分散体を、Ｍｉｌｌｉｐｏｒｅ　Ａｍｉｃｏｎ（商標）限外濾過装置を使用する１００Ｋカットオフ膜を通す６倍容量の水によるダイアフィルトレーションによってさらに精製し、固形分が　２１．４７％になるまで濃縮した。洗浄された分散体の粒度を、Ｈｏｒｉｂａ　ＬＡ−９２０（商標）粒度分析器を使用して測定したところ、５．０９μｍであった。
【０１２８】
配合物７：分散剤６を用いて製造される多孔質高分子粒子：
ビーカーに、以下の成分を添加した。７０ｇのジメタクリル酸エチレングリコール、３０ｇのメタクリル酸メチル、９４ｇのトルエン、６ｇのヘキサデカン、および１．５ｇの　２，２’−アゾビス　（２，４−ジメチルバレロニトリル）、　Ｖａｚｏ　５２（商標）（ＤｕＰｏｎｔ　Ｃｏｒｐ．）。これらの成分を、すべての固形分が溶解するまで撹拌した。
【０１２９】
この溶液に、１２００ｇの蒸留水中の１０ｇの分散剤６の混合物を添加した。次に、この混合物を、船用プロペラタイプの撹拌機を用いて５分間撹拌して、粗エマルジョンを形成させた。この粗エマルジョンを、　４２０ｋｇ／ｃｍ２（６０００　ｐｓｉ）において、　Ｃｒｅｐａｃｏ（商標）ホモジナイザーに１回通した。得られたモノマー液滴分散体を２リットルの三つ口丸底フラスコに入れた。このフラスコを５０℃の恒温浴に入れ、上記分散体を正圧窒素下で　１３０回転／分において１６時間撹拌して、上記モノマー液滴を重合させて、多孔質高分子粒子とした。生成物を粗いフィルターに通して濾過し、凝塊を除去した。次に、４滴のＭＡＺＵ（商標）消泡剤（ＢＡＳＦ　Ｃｏｒｐ．）を添加し、トルエンおよび若干量の水を７０℃において減圧下で留去した。上記多孔質高分子粒子を粒度分析器、　Ｈｏｒｉｂａ　ＬＡ−９２０（商標）によって測定したところ、メジアン直径が０．４３μｍであることが判明した。
【０１３０】
例１（対照標準）
配合物１に由来する粒子を使用して、粒子およびポリビニルアルコールバインダー（　Ｎｉｐｐｏｎ　Ｇｏｈｓｅｉ製ＡＨ２２）（粒子のポリビニルアルコールに対する質量比は８５／１５）の１８質量％溶液を調製した。また、全溶液質量の約　０．１％のコーティング界面活性剤（Ｏｌｉｎ　１０Ｇ）も使用した。
【０１３１】
この溶液を、予め塗布された接着剤層（約　５．０ｇ／ｍ２の乾燥レイダウンのポリエステルバインダー（Ｅａｓｔｍａｎ　Ｃｈｅｍｉｃａｌ　Ｃｏ．製ＡＱ２９）および硼砂（四硼酸ナトリウム十水和物）である）を有する樹脂コート紙上に、約４３ｇ／ｍ２の乾燥レイダウンで、ブレードコーティングによって塗布した。このコーティングを、約４０℃において１５分間乾燥させた。
【０１３２】
例２（対照標準）
この例は、配合物２に由来する粒子を使用したことを除き、例１と同じである。
【０１３３】
例３（本発明）
この例は、配合物３に由来する粒子を使用したことを除き、例１と同じである。
【０１３４】
例４（本発明）
この例は、配合物４に由来する粒子を使用したことを除き、例１と同じである。
【０１３５】
例５（本発明）
この例は、配合物５に由来する粒子を使用したことを除き、例１と同じである。
【０１３６】
例６（本発明）
配合物６に由来する粒子を使用して、粒子およびポリビニルアルコール（ＰＶＡ）（　Ｎｉｐｐｏｎ　Ｇｏｈｓｅｉ　Ｃｏ．製Ｇｏｈｓｅｎｏｌ（商標）ＧＨ−１７）バインダーの全濃度１５質量％のコーティング溶液を調製した。多孔質ポリエステル粒子のＰＶＡに対する相対的な割合は、質量比で８５／１５とした。この溶液を、予めコロナ放電処理に付しておいたポリエチレン樹脂が塗布された写真印画紙素材からなるベース支持体上に、較正コーティングナイフを使用して塗布し、乾燥させて、実質的にすべての溶媒成分を除去して、インク受容層を形成させた。乾燥したインク受容層の厚みを測定したところ、約４０±２μｍであった。
【０１３７】
試験
各々の例に、　Ｅｐｓｏｎ（商標）８７０インクジェットプリンターで、対応する　Ｅｐｓｏｎ（商標）染料系インクを使用して印刷し、インクを２４時間乾燥させた。シアンおよびマゼンタのカラーパッチの濃度を、カラーＧｒｅｔａｇ　Ｍｃｂｅｔｈ　Ｓｐｅｃｔｒｏ　Ｓｃａｎ（商標）を使用して読み取った。次に、各々の画像を、５０Ｋｌｕｘの高照度昼光光源（ＧＥ製）に７日間（　１６８時間）暴露した。これらの濃度を再び測定し、濃度の損失（％）を計算した結果を、表ＩＩＩに報告する。
【０１３８】
【表６】
2004001471.tif 000011
【０１３９】
例３〜６は、ポリマー粒子の調製において分散剤１を使用していない例１および２における対照標準と比較して、シアンおよびマゼンタの両方の色素における濃度損失（％）における改良を示している。
【０１４０】
【発明の効果】
本発明によって、多くの利点（例えば、良好な品質、亀裂が無いコーティング、殆ど瞬間的なインク乾燥時間、および良好な画質）が提供される。また、染料の安定性も高められる。